(57)【要約】本発明は、分子中の炭素原子数が２〜６である脂肪族一価のアルコール単体若しくは混合アルコール成分を２重量％〜８５重量％、炭化水素成分を１５〜９８重量％、を含む内燃機関用液体燃料であって、得られる内燃機関用液体燃料が、予め定められた所定温度におけるアルミニウム腐食を防止しうる量のアルミニウム腐食防止剤を含み、該アルミニウム腐食防止剤が、メタノール、グリコール類炭化水素、ケトン類炭化水素、エステル類炭化水素、アルデヒド類炭化水素、の少なくとも１種とする。
2004058926.tif 000002
【特許請求の範囲】
【請求項１】
分子中の炭素原子数が２〜６である脂肪族一価のアルコール単体若しくは混合アルコール成分を２重量％〜８５重量％、炭化水素成分を１５〜９８重量％、を含む内燃機関用液体燃料であって、
該内燃機関用液体燃料中の前記アルコール成分がＮ重量％である場合に、０．００２×Ｎ重量％以上或いは得られる内燃機関用液体燃料の０．１重量％のいずれか多い方の分量の水を添加したことを特徴とする内燃機関用液体燃料。
【請求項２】
分子中の炭素原子数が２〜６である脂肪族一価のアルコール単体若しくは混合アルコール成分を２重量％〜８５重量％、炭化水素成分を１５〜９８重量％、を含む内燃機関用液体燃料であって、
得られる内燃機関用液体燃料が、予め定められた所定温度におけるアルミニウム腐食を防止しうる量のアルミニウム腐食防止剤を含み、該アルミニウム腐食防止剤が、メタノール、グリコール類炭化水素、ケトン類炭化水素、エステル類炭化水素、アルデヒド類炭化水素、の少なくとも１種であることを特徴とする内燃機関用液体燃料。
【請求項３】
前記内燃機関用液体燃料が、前記アルミニウム腐食防止剤として少なくとも水を含む請求項２に記載の内燃機関用液体燃料。
【請求項４】
前記内燃機関用液体燃料中に、分子中の炭素原子数が１２以下であって該分子中に少なくとも１つのエーテル結合を有する少なくとも１種類のエーテル成分を含む請求項１〜３のいずれかに記載の内燃機関用液体燃料。
【発明の詳細な説明】
【技術分野】  本発明は、既存のガソリン用内燃機関の構造または材質の変更を必要とせずに、従来のガソリンと同程度またはそれ以上の効率と出力が得られる液体燃料の改良に関する。
【背景技術】  近年の環境問題への取り組みの一環として、自動車の排出ガスによる大気汚染の問題がより一層重大視されるようになってきており、これら自動車の排出ガス中の一酸化炭素（ＣＯ）と炭化水素（ＨＣ）濃度を著しく下げ、従来のガソリンに代わり使用することのできる内燃機関用燃料として軽質ナフサにアルコールを添加したアルコール系燃料が注目されており、実用化の検討がなされている。
これら軽質ナフサとアルコールとを含む合成液体燃料は、前述のように一酸化炭素（ＣＯ）と炭化水素（ＨＣ）とともに、アルコール等には実質的に軽質ナフサ等に比較して硫黄成分が非常に少ないことからＳＯｘ等も低減できることから好ましいものの、アルコールを含有するために、これら合成液体燃料が燃料噴射装置等において、高温・高圧にて金属、特にアルミやアルミ合金等と接触すると、これらアルミやアルミ合金等が長期の使用において腐食（溶出）して故障の原因となってしまうという問題があった。
よって、本発明は前記問題点に着目してなされたもので、これらアルコールを含有する合成液体燃料による金属、特にはアルミやアルミ合金等の腐食（溶出）が生じることのない、極めて実用性に優れた内燃機関用液体燃料を提供することを目的としている。
【発明の開示】
上記した目的を達成するために、本発明の内燃機関用液体燃料は、分子中の炭素原子数が２〜６である脂肪族一価のアルコール単体若しくは混合アルコール成分を２重量％〜８５重量％、炭化水素成分を１５〜９８重量％、を含む内燃機関用液体燃料であって、
該内燃機関用液体燃料中の前記アルコール成分がＮ重量％である場合に、０．００２×Ｎ重量％以上或いは得られる内燃機関用液体燃料の０．１重量％のいずれか多い方の分量の水を添加したことを特徴としている。
この特徴によれば、得られる内燃機関用液体燃料中の前記アルコール成分がＮ重量％である場合に、０．００２×Ｎ重量％以上或いは得られる内燃機関用液体燃料の０．１重量％のいずれか多い方の分量の水を添加することで、金属、特にはアルミやアルミ合金等の腐食（溶出）が生じることのない、極めて実用性に優れた内燃機関用液体燃料を得ることができる。
本発明の内燃機関用液体燃料は、分子中の炭素原子数が２〜６である脂肪族一価のアルコール単体若しくは混合アルコール成分を２重量％〜８５重量％、炭化水素成分を１５〜９８重量％、を含む内燃機関用液体燃料であって、
得られる内燃機関用液体燃料が、予め定められた所定温度におけるアルミニウム腐食を防止しうる量のアルミニウム腐食防止剤を含み、該アルミニウム腐食防止剤が、メタノール、グリコール類炭化水素、ケトン類炭化水素、エステル類炭化水素、アルデヒド類炭化水素、のすくなとも１種であることを特徴としている。
この特徴によれば、アルミニウム腐食防止剤として、メタノール、グリコール類炭化水素、ケトン類炭化水素、エステル類炭化水素、アルデヒド類炭化水素、のすくなとも１種を用いることで、金属、特にはアルミやアルミ合金等の腐食（溶出）が生じることのない、極めて実用性に優れた内燃機関用液体燃料を得ることができるばかりか、低温時においてアルコールと炭化水素が分離したりすることを回避でき、低温安定性に優れた内燃機関用液体燃料を得ることもできる。
本発明の内燃機関用液体燃料は、前記アルミニウム腐食防止剤として少なくとも水を含むことが好ましい。
このようにすれば、アルミニウム腐食防止剤の一部として安価な水を使用することで、比較的高価な前記水以外のアルミニウム腐食防止剤の量を少なくでき、得られる内燃機関用液体燃料のコスト上昇を防止できる。
本発明の内燃機関用液体燃料は、前記内燃機関用液体燃料中に、分子中の炭素原子数が１２以下であって該分子中に少なくとも１つのエーテル結合を有する少なくとも１種類のエーテル成分を含むことが好ましい。
このようにすれば、エーテル成分を含むことにより、得られる液体燃料中のアルコール成分と炭化水素成分とが長期の保管等において分離することも防止できる。
【図面の簡単な説明】  第１図は、本発明の実施例における内燃機関用液体燃料の製造方法を示すフロー図である。
第２図は、液体燃料中のアルコールと炭化水素成分の比率と排出ガス中の汚染ガス濃度との関係を示すグラフである。
第３図は、本実施例における各配合組成を示す図である。
第４図は、本実施例の配合１の試験結果を示す図である。
第５図は、本実施例の配合２の試験結果を示す図である。
第６図は、本実施例の配合３の試験結果を示す図である。
第７図は、本実施例の配合４の試験結果を示す図である。
第８図は、本実施例の配合５の試験結果を示す図である。
第９図は、本実施例の配合６の試験結果を示す図である。
第１０図は、本実施例の配合７の試験結果を示す図である。
第１１図は、本実施例の配合８の試験結果を示す図である。
第１２図は、本実施例の配合９の試験結果を示す図である。
第１３図は、本実施例の配合１０の試験結果を示す図である。
第１４図は、本実施例の配合１１の試験結果を示す図である。
第１５図は、本実施例の配合１２の試験結果を示す図である。
第１６図は、本実施例の配合１３の試験結果を示す図である。
第１７図は、本実施例の配合１４の試験結果を示す図である。
第１８図は、本実施例の配合１５の試験結果を示す図である。
第１９図は、本実施例の配合１６（配合１＋エーテル）の試験結果を示す図である。
第２０図は、本実施例の配合１７（配合２＋エーテル）の試験結果を示す図である。
第２１図は、本実施例の配合１８（配合３＋エーテル）の試験結果を示す図である。
第２２図は、本実施例の配合１９（配合４＋エーテル）の試験結果を示す図である。
第２３図は、本実施例の配合２０（配合５＋エーテル）の試験結果を示す図である。
第２４図は、本実施例の配合２１（配合６＋エーテル）の試験結果を示す図である。
第２５図は、本実施例の配合２２（配合７＋エーテル）の試験結果を示す図である。
第２６図は、本実施例の配合２３（配合８＋エーテル）の試験結果を示す図である。
第２７図は、本実施例の配合２４（配合９＋エーテル）の試験結果を示す図である。
第２８図は、本実施例の配合２５（配合１０＋エーテル）の試験結果を示す図である。
第２９図は、本実施例の配合２６（配合１１＋エーテル）の試験結果を示す図である。
第３０図は、本実施例の配合２７（配合１２＋エーテル）の試験結果を示す図である。
第３１図は、本実施例の配合２８（配合１３＋エーテル）の試験結果を示す図である。
第３２図は、本実施例の配合２９（配合１４＋エーテル）の試験結果を示す図である。
第３３図は、本実施例の配合３０（配合１５＋エーテル）の試験結果を示す図である。
第３４図は、本実施例の配合０の試験結果を示す図である。
第３５図は、本実施例の各配合における水及びアルミニウム腐食防止剤の添加効果を示す図である。
第３６図は、アルコールの添加量とアルミ腐食との関係を示す図である。
第３７図は、水の最低添加量の検証配合と検証結果を示す図である。
【発明を実施するための最良の形態】  以下に、本発明に用いられる主原料としての前記アルコール、炭化水素並びにエーテル並びにアルミニウム腐食防止剤としてのメタノール、グリコール類炭化水素、ケトン類炭化水素、エステル類炭化水素、アルデヒド類炭化水素、並びに水の各々について、得られる合成液体燃料中の含有比率や好適に使用できるものとその理由を以下に説明する。
まず、得られる合成液体燃料の主成分となる前記主原料アルコールとしては、該アルコール分子中の炭素数が２以上で６以下の直鎖系或いは非直鎖系のアルコールを好適に使用することができる。これら主原料アルコールとして分子中の炭素数が２であるエチルアルコールよりも炭素数の多いアルコールを使用し、極性の著しく大きな炭素数１のアルコールであるメタノールを多く含有しないようにすることで、得られる合成液体燃料全体の極性が大きくなってしまうことや、これら極性の大きなメタノールにより燃料供給用のゴムパイプ等を膨潤させてしまうことを回避できるようになる。
これら主原料アルコールとしては、２級や３級の多価アルコールが存在するが、これらの高級アルコールは、その価格が高いとともに入手し難いために、得られる合成液体燃料の価格も高くなってしまうことから、１級アルコール（一価）を使用することが好ましい。
また、これらアルコール分子中に含まれる分子鎖の炭素数としては、これが７以上、特には１０を越えると、通常の室温や低温時における揮発性が大きく低下してしまうとともに、燃焼において燃焼時間が長くなる傾向にあることから、炭化水素の燃焼速度との差が生じやすくなってしまいガソリン代替え燃料として不適になってしまうことから、その炭素数は１０以下、特に低温を考慮する場合には、６以下とすることが好ましい。
また、これら主原料アルコールとしては、アルコール単体のみではなく、価格や入手のしやすさ、プラントの能力等により異なる適宜な２種以上のアルコールを混合して使用することができる。このように異なる２種類以上のアルコールを併用することにより、液体燃料として使用する軽質ナフサやリサイクル炭化水素の組成のばらつきによる合成燃料の比重のばらつきを、これらアルコールの比率を適宜に変化させることで調節できるようになるばかりか、その燃焼速度がそれぞれのアルコールで多少違いがあるため、これらアルコールを組み合わせることで、燃焼速度をガソリンに合わせることができるようになるとともに、これらガソリン用の施設を利用する場合の作業上の観点からも好ましく、これらアルコールの組み合わせとしては、価格や揮発性等の観点からエタノール、ノルマルプロパノール（ＮＰＡ）、イソプロピルアルコール（ＩＰＡ）、イソブチルアルコール（ＩＢＡ）、ブチルアルコール、ペンタノール、ヘキサノール等を適宜に組み合わせることが好ましく、特に非直鎖系の脂肪族一価アルコールを用いることは、これにより得られるオクタン価を向上できることから好ましいが、本発明はこれに限定されるものではない。
これらアルコールの合成燃料中の比率としては、図２に示すように、アルコールをガソリン成分である軽質ナフサに添加していくことで、排出ガス中の一酸化炭素（ＣＯ）と炭化水素（ＨＣ）とが漸減していき、得られる燃料中のアルコール比率が２５重量％以上となることで、排出ガス中の炭化水素（ＨＣ）の濃度がほぼ一定となる一方、排出ガス中の一酸化炭素（ＣＯ）の濃度は、アルコール比率が約８５重量％程度まで漸減していくことが判る。そして、アルコール比率が約８５重量％を越えると、ほぼアルコール単体の場合と排出ガス中の一酸化炭素（ＣＯ）と炭化水素（ＨＣ）の濃度は同一となることが判るが、アルコール比率が約８５重量％を越えると、得られる燃料の燃焼速度が炭化水素の燃焼速度ではなく、アルコールの燃焼速度側となり、従来よりガソリン用に使用されている内燃機にあっては、良好な燃焼が得られず、特に高回転での燃焼速度に不適切となってしまう不都合が生じることから、８５重量％以下とすることが好ましい。
また、アルコール比率の下限値は、図３６に示すように、アルコールであるエタノールを軽質ナフサに添加した場合において、エタノールを２重量％しか含まないものでも、１２０℃で２４０時間の加熱においてアルミの溶出による重量減少が見られることから、これら２重量％以上において、本発明のアルミ腐食防止効果を得られることから、２重量％以上とすれば良く、前記上限値とから、アルコールの合成燃料中の比率としては２〜８５重量％の範囲とすれば良い。
また、より好ましくは、図３６に示す結果から、アルコール比率が１０重量％を越えると、８０℃で２４０時間においてもアルミの溶出による重量減少が生じるとともに、図２に示す結果から、アルコール比率が１５重量％を下回ると特に炭化水素（ＨＣ）が著しく増加してしまい、アルコール比率が７５重量％を越えると、内燃機の機種によっては、前述のように、炭化水素とアルコールとで燃焼速度に差があるために、燃焼の非同期現象により走行に支障を生じる場合があることから、これらアルコール比率としては、１５〜７５重量％の範囲とすれば良い。
次いで、前記炭化水素としては飽和または不飽和炭化水素を好適に使用することができるが、該炭化水素分子中に含まれる炭素数が１３を越えると、その揮発性が低下して着火装置の着火能力を低下させたり、燃焼時の残査による排気ガス中のＣＯやＨＣの濃度が上昇してしまうことから、これら燃焼時の残査による排気ガス中のＣＯやＨＣの濃度や着火装置の着火能力等を考慮して適宜に選択すれば良く、好ましくは、炭素原子数が９以下の飽和または不飽和炭化水素とすれば良い。その中でも、飽和炭化水素の混合物である軽質ナフサは、価格が安価であることから好適に使用することができる。
これら軽質ナフサ中には、Ｂ（ベンゼン）、Ｔ（トルエン）、Ｘ（キシレン）等の芳香族炭化水素を含有するものが多いが、これら芳香族炭化水素の濃度が高いと、ガソリン燃料の場合と同様に、排気ガス中のＣＯやＨＣの濃度が上昇したり、これら有害なＢ（ベンゼン）、Ｔ（トルエン）、Ｘ（キシレン）等の芳香族炭化水素自体が排気ガス中に排出されてしまう場合があることから、これらＢ（ベンゼン）、Ｔ（トルエン）、Ｘ（キシレン）等の芳香族炭化水素の各々の含有率が低いものを使用することが好ましい。
また、これら軽質ナフサとしては、原油産地により内在する硫黄分濃度が大きく異なるが、これら硫黄分濃度が高いと、排気ガス中のＳＯｘが増大してしまうことから、０．０１％以下となるように脱硫することが好ましい。
また、これら軽質ナフサとともに、昨今大量に処理に窮している廃プラスティク類をリサイクル処理の一貫である油化したリサイクル油を初留点３８〜６０℃、終点１８０〜２２０℃まで分溜した再製油を使用することもできる。これらの再製油はプラスティクの原料であるナフサの段階で脱硫されているので、排気ガス中のＳＯｘをより一層低減する事もできる。
これらリサイクル油を使用する場合は、初留点が６０℃を上回ると、気温が低い場合や寒冷地では始動性が著しく低下してしまい、ガソリンと同等の始動性が得られなくなってしまうし、終点が２２０℃より高くなると、エンジン回転が高回転の時に、エンジンのパワーを設計値通りに発生させることができなくなってしまうことから、初留点３８〜６０℃、終点１８０〜２２０℃まで分溜した再製油とすることが好ましい。
次いで、エーテル成分としては、分子中の炭素原子数が１２以下であって該分子中に少なくとも１つのエーテル結合を有する少なくとも１種類のエーテルを使用することができる。
これらエーテル成分は、必ず必要なものではないが、これらエーテル成分を加えることで、経年変化等で炭化水素成分とアルコール成分とが分離してしまうことを防止できるようになることから好ましく、これらエーテル成分を加える場合には、その比率としては、使用するその他の成分の比率組成にもよるが、得ようとする保存安定性によって適宜に選択すればよいが、通常として、５重量％以下だと前記保存安定性の効果が少なく、一方、エーテル比率が３０重量％以上だと燃料としてエーテル臭が発生することと、揮発性が大幅に上昇して燃料の蒸発量が多くなり燃料としての備蓄における損失が多くなることから、５〜３０重量％とすれば良い。
これら、配合するエーテルとしては、エーテル結合を少なくとも分子中に有するものであれば使用することができるが、これら使用するエーテル分子中の炭素数が多いと、エーテルの揮発性が低下するばかりか、アルコールと炭化水素との相溶性を向上させる能力が低下するとともに、その価格が高く、且つ燃料としての量の入手が難しいことから、その炭素数は１２以下とすれば良い。
また、これら炭素数が比較的多いエーテルを用いる場合には、前述のように、炭化水素とアルコールとの分離が生じやすくなってしまうことから、例えばジエチレングリコールジメチルエーテルや、エチレングリコールジエチルエーテルのように、その分子中にエーテル結合を２つ以上有するものとしたり、エチレングリコールモノエチルエーテルのように、該分子中にエーテル結合の他に水酸基（ＯＨ）を有するものを用いるようにすることで、極性の低下による炭化水素とアルコールとの分離を回避することが好ましく、これらの分子中に複数のエーテル結合や該エーテル結合の他に水酸基（ＯＨ）を有するものを用いることで、従来の低炭素数のエーテルと同等或いはそれ以上の分離防止効果を得るようにしても良い。
また、これらエーテルとしては、単一のエーテルのみではなく、価格や、揮発性並びに前記炭化水素とアルコールとの相溶性の観点から、炭素数の少ないエーテルと炭素数の多いエーテルとを混合して使用するようにしても良い。
次いで、アルミニウム腐食防止剤としては、メタノール、グリコール類炭化水素、ケトン類炭化水素、エステル類炭化水素、アルデヒド類炭化水素、並びに水を使用することができる。
このアルミニウム腐食防止剤として使用するグリコール類炭化水素としては、高分子のものは粘度が高く、得られる合成燃料の粘度が上昇することから、比較的分子量の少ないエチレングリコールや、プロピレングリコール等を好適に使用することができる。
また、アルミニウム腐食防止剤として使用するケトン類炭化水素としては、分子中にケトン結合を少なくとも１つ有する炭化水素であれば良く、内在する炭素数が多いケトン類炭化水素は、その価格が高いこと等から、分子内に内在する炭素数が比較的少ないアセトンやジメチルケトン、メチルエチルケトン、ジエチルケトン、メチルｎプロピルケトン、メチルイソブチルケトン、アセチルアセトン等を好適に使用することができる。
また、アルミニウム腐食防止剤として使用するエステル類炭化水素としては、分子中にエステル結合を少なくとも１つ有する炭化水素であれば良く、内在する炭素数が多いエステル類炭化水素は、その価格が高いこと等から、分子内に内在する炭素数が比較的少ない、ギ酸メチルや、ギ酸エチル、酢酸メチル、酢酸エチル等を好適に使用することができる。
また、アルミニウム腐食防止剤として使用するアルデヒド類炭化水素としては、分子中にアルデヒド結合を少なくとも１つ有する炭化水素であれば良く、内在する炭素数が多いアルデヒド類炭化水素は、その価格が高いこと等から、分子内に内在する炭素数が比較的少ない、アセトアルデヒドや、プロピオンアルデヒド、ブチルアルデヒド等を好適に使用することができる。
また、これらアルミニウム腐食防止剤としては、メタノール、グリコール類炭化水素、ケトン類炭化水素、エステル類炭化水素、アルデヒド類炭化水素、並びに水の添加量としては、これらアルミニウム腐食防止剤は、主原料となるアルコールやナフサよりも価格が高いことから、得られる合成液体燃料の所定温度、例えば８０度〜１２０度におけるドライコロージョンによるアルミニウム腐食が発生しないようになる最少量とすれば良く、これら添加量としては、後述する実施例に示すように、使用するアルミニウム腐食防止剤の種類にもよるが、多くても１０重量％以下とすれば良い。
【実施例】  図１は、本実施例の内燃機関用液体燃料の製造方法を示すフロー図である。本発明の内燃機関用液体燃料は、少なくとも１種の脂肪族一価（一級）アルコール、飽和或いは不飽和炭化水素、分子中の炭素数が１２以下であって、該分子中にエーテル結合を有するエーテルを含む単一成分または混合エーテル、並びにアルミニウム腐食防止剤（水を含む）とから主に構成されており、これら各原燃料を所定重量％に計量した後、比較的重量比率の大きく、極性の一番小さな前記炭化水素としての軽量ナフサに対し、まず前記脂肪族一級アルコールよりも極性の小さなエーテルを投入、混合する。
次いで、これら軽量ナフサとエーテルの混合物に、前記計量されたアルコールとアルミニウム腐食防止剤を投入、混合する。
このアルコール並びにアルミニウム腐食防止剤を投入した後、混合した液体燃料の比重を測定し、該比重が０．７３５以上の所定比重以下である場合には、その比重が０．７５５となるように、前記アルコールを適宜に添加して比重を調整しても良い。
以下、前記した製造方法により、本実施例で作製される燃料組成の配合例を以下に示す。本実施例では、図３に示すように、ナフサに添加するアルコールの比率と組み合わせで種々の基本配合を作製し、各基本配合に、種々のアルミニウム腐食防止剤としてのメタノール、グリコール類炭化水素、ケトン類炭化水素、エステル類炭化水素、アルデヒド類炭化水素、並びに水の各々を添加した配合を作製して、各配合にアルミニウムを浸漬させて所定の高温としてアルミニウムの腐食試験を実施するとともに、各配合の低温（本実施例では零下１０℃）での燃料の分離の有無による低温安定性の評価を実施した。
以下に、図４〜図３４に基づいて、各配合にアルミニウム腐食防止剤を添加した場合のアルミニウムの腐食試験結果、並びに常温と低温の保存安定性の結果を説明する。
尚、アルミニウムの溶出量（重量減）の試験方法、並びに保存安定性の試験方法は以下の通りである。
＜アルミニウムの溶出量試験＞
▲１▼ＳＵＳ製ボールミルポット（３００ｍｌ）に試料燃料及び水（蒸留水）を所定量秤量し、全量で１００ｍｌとする。
▲２▼前記▲１▼容器に純アルミニウムサンプル片（Ａ１０５０）を浸積させ、試料燃料に浸った条件でヤスリでアルミニウムサンプル片に５本程度の傷をつける。（アルミニウムサンプル片表面の酸化被膜を除去するため。）
▲３▼ボールミルポットの雰囲気ガスを窒素に置換し、素早くふたをする。
▲４▼８０℃〜１２０℃の所定温度に設定した定温乾燥器の中にボールミルポットを入れる。
▲５▼所定時間が経過したらボールミルポットを取り出し、ドラフト内で放冷する。
▲６▼アルミニウムサンプル片の重量減少を測定し、部分変色、或いは孔食が見られて少しでも重量減少がある場合は、重量減が０に満たなくても１と表記した。
＜保存安定性試験＞
燃料の配合後、室温放置１時間後の燃料の状態並びに、冷凍庫（−１１℃）へ入れ、１日放置後取りだし、燃料液の状態を観察し、相溶しているものは１００、白濁しているものまたは燃料が分離しているものは０として評価した。
まず、配合例０であるＥ−２の基本組成は、ナフサ９８重量％とエタノール２重量％であり、アルコールがエタノールのみであって、その比率が、アルミ腐食を生じる最も少ない配合である。このＥ−２のように、アルコールの比率が少ないものであっても、１２０℃において１２０時間加熱すると、図３４に示すように、ドライコロージョンによるアルミニウム腐食での重量減少があることが判る。
このＥ２に対して、水を０．１重量％添加すると、１２０℃におけるアルミニウム腐食による重量減少は無くなっており、耐腐食性が向上していることが判る。そして、更に水を、０．２重量％、０．４重量％と添加していくと、これら水を無添加のものや、水を０．１重量％添加したものは、低温であるマイナス１０℃における保存性には問題がないのに対し、０．２重量％では、マイナス１０℃において層分離が生じるとともに、０．４重量％の水添加では、室温でも層分離が生じることが判り、水の添加がアルミニウム腐食に効果があるが、該水添加により保存安定性が低下してしまうことが判る。
これに対し、前記水に代えて、メタノールを添加した場合の結果が図３４の配合名「Ｅ２−Ｍｅ」に示されている。このメタノールを添加した場合には、０．５重量％の添加において、アルミニウムの耐腐食性が向上していることが判る。更に、メタノールを０．５重量％添加したものは、室温並びに低温でも層分離を生じることが無く、常温並びに低温保存性をこれらメタノールの添加により向上でき、よってこれらメタノールをアルミニウム腐食防止剤として良好に使用できることが判る。
また、グリコール類としてエチレングリコールを前記水に代えて添加した場合の結果が図３４の配合名「Ｅ２−ＰＧ」に示されている。このエチレングリコールを添加した場合には、前記メタノールと同様の０．５重量％の添加において、アルミニウムの耐腐食性が向上していることが判り、１２０℃でも良好なアルミニウムの耐腐食性が得られるとともに、室温並びに低温でも層分離を生じることが無く、常温並びに低温保存性をこれらエチレングリコールの添加により向上でき、よってこれらエチレングリコールをアルミニウム腐食防止剤として良好に使用できることが判る。
また、ケトン類としてアセトンを前記水に代えて添加した場合の結果、並びに水とともに添加した場合の結果が図３４の配合名「Ｅ２−Ａｃ」に示されている。このアセトンを水無しにて単独に添加した場合には、２．０重量％の添加において、１２０℃における良好なアルミニウムの耐腐食性が得られるとともに、常温安定性、低温安定性とも良好な結果が得られており、これらアセトンをアルミニウム腐食防止剤として良好に使用できることが判る。
また、図３４の「Ｅ２−Ａｃ」に示すアセトンと水との双方を添加した場合の結果から、水と併用することで、アセトンの配合量が少なくても、アルミニウムの耐腐食性と常温安定性、低温安定性とも良好な結果が得られることが判るとともに、該アセトンを配合することで、水単体では低温保存性が得られなかった０．２重量％の水を含む場合においても、良好な低温保存性が得られることが判かり、これらアセトンが、低温安定性の向上効果があることが判るとともに、水が、アセトンの添加量の低減効果を有することが判る。
また、エステル類としてギ酸エチルを前記水に代えて単独添加した場合の結果、並びに水とともに添加した場合の結果が図３４の配合名「Ｅ２−ＧＥ」に示されている。このギ酸エチルを水無しにて単独に添加した場合には、２．０重量％の添加において、１２０℃における良好なアルミニウムの耐腐食性が得られるとともに、常温安定性、低温安定性とも良好な結果が得られており、これらギ酸エチルをアルミニウム腐食防止剤として良好に使用することができることが判る。
また、図３４の「Ｅ２−ＧＥ」に示すギ酸エチルと水との双方を添加した場合の結果から、水と併用することで、ギ酸エチルの配合量が少なくても、アルミニウムの耐腐食性と常温安定性、低温安定性とも良好な結果が得られることが判るとともに、該ギ酸エチルを配合することで、水単体では低温保存性が得られなかった０．２重量％の水を含む場合においても、良好な低温保存性が得られることが判かり、これらギ酸エチルが、低温安定性の向上効果があることが判るとともに、水が、ギ酸エチルの添加量の低減効果を有することが判る。
また、アルデヒド類としてブチルアルデヒドを前記水に代えて単独添加した場合の結果、並びに水とともに添加した場合の結果が図３４の配合名「Ｅ２−ＢＡ」に示されている。このブチルアルデヒドを水無しにて単独に添加した場合には、１．５重量％の添加において、１２０℃における良好なアルミニウムの耐腐食性が得られるとともに、常温安定性、低温安定性とも良好な結果が得られており、これらブチルアルデヒドをアルミニウム腐食防止剤として良好に使用することができることが判る。
また、図４の「Ｅ２−ＢＡ」に示すブチルアルデヒドと水とを双方配した場合の結果から、水と併用することで、ブチルアルデヒドの配合量が少なくても、アルミニウムの耐腐食性と常温安定性、低温安定性とも良好な結果が得られることが判るとともに、該ブチルアルデヒドを配合することで、水単体では低温保存性が得られなかった０．２重量％の水を含む場合においても、良好な低温保存性が得られることが判かり、これらブチルアルデヒドが、低温安定性の向上効果があることが判るとともに、水が、ブチルアルデヒドの添加量の低減効果を有することが判る。
次いで、配合例１であるＥ１０の基本組成は、ナフサ９０重量％とエタノール１０重量％であり、アルコールがエタノールのみであって、その比率が比較的少ない配合である。このＥ１０のように、アルコールの比率が少ないものであっても、前述したアルミ腐食試験（図３６）に示した８０℃で２４０時間で腐食した結果と同様に、１００℃で１２０時間、１２０℃で２４時間加熱すると、図４に示すように、ドライコロージョンによるアルミニウム腐食での重量減少があることが判る。
このＥ１０に対して、１００℃においては水を０．１重量％まで、１２０℃においては水を０．４％まで添加すると、アルミニウム腐食による重量減少は無くなっており、耐腐食性が向上していることが判る一方、これらの水を無添加のものや０．１重量％添加したものは、低温であるマイナス１０℃における保存性には問題がないのに対し、１２０℃においてアルミニウム腐食による重量減少が起きない０．４重量％まで水を添加した場合には、これらマイナス１０℃における保存性試験において、層分離が生じるとともに、腐食防止能に余裕を持たせるために０．１重量％過剰に水を加えた０．５重量％の水添加では、室温でも層分離が生じることが判り、水の添加がドライコロージョンによるアルミニウム腐食に水が効果があることが判る一方、高い温度である１２０℃においても良好なアルミニウム腐食防止能を水にて得ようとする場合には、該水添加により保存安定性が低下してしまうことが判る。
これに対し、前記水に代えて、メタノールを添加した場合の結果が図４の配合名「Ｅ１０−Ｍｅ」に示されている。このメタノールを添加した場合には、ほぼ水と同様の０．４重量％の添加において、アルミニウムの耐腐食性が向上していることが判り、１００℃でも良好なアルミニウムの耐腐食性が得られるとともに、低温安定性が水を０．４重量％添加した場合に比較して、層分離が生じることがなく向上していることが判る。更に、メタノールを０．５重量％添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、グリコール類としてプロピレングリコールを前記水に代えて添加した場合の結果が図４の配合名「Ｅ１０−ＰＧ」に示されている。このプロピレングリコールを添加した場合には、ほぼ水と同様の０．４重量％の添加において、アルミニウムの耐腐食性が向上していることが判り、１００℃でも良好なアルミニウムの耐腐食性が得られるとともに、低温安定性が水を０．４重量％添加した場合に比較して、層分離が生じることがなく向上していることが判る。更に、プロピレングリコールを０．５重量％添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらプロピレングリコールをアルミニウム腐食防止剤として良好に使用することができることが判る。
また、ケトン類としてジエチルケトンを前記水に代えて添加した場合の結果、並びに水とともに添加した場合の結果が図４の配合名「Ｅ１０−ＤＥＫ」に示されている。このジエチルケトンを水無しにて単独に添加した場合には、３．５重量％の添加において、１００℃における良好なアルミニウムの耐腐食性が得られ、４．５重量％の添加において、１２０℃における良好なアルミニウムの耐腐食性が得られるとともに、前記両配合においても、常温安定性、低温安定性とも良好な結果が得られており、これらジエチルケトンをアルミニウム腐食防止剤として良好に使用することができることが判る。
また、図４の「Ｅ１０−ＤＥＫ」に示すジエチルケトンと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、ジエチルケトンを更に添加することで、得られる液体燃料の低温安定性が向上していることが判り、これらジエチルケトンが、水の添加量の低減効果並びに低温安定性の向上効果があることが判る。
また、エステル類としてギ酸エチルを前記水に代えて単独添加した場合の結果、並びに水とともに添加した場合の結果が図４の配合名「Ｅ１０−ＧＥ」に示されている。このギ酸エチルを水無しにて単独に添加した場合には、３．０重量％の添加において、１００℃における良好なアルミニウムの耐腐食性が得られ、４．０重量％の添加において、１２０℃における良好なアルミニウムの耐腐食性が得られるとともに、前記両配合においても、常温安定性、低温安定性とも良好な結果が得られており、これらギ酸エチルをアルミニウム腐食防止剤として良好に使用することができることが判る。
また、図４の「Ｅ１０−ＧＥ」に示すギ酸エチルと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、ギ酸エチルを更に添加することで、得られる液体燃料の低温安定性が向上していることが判り、これらギ酸エチルが、水の添加量の低減効果並びに低温安定性の向上効果があることが判る。
また、アルデヒド類としてプロピオンアルデヒドを前記水に代えて単独添加した場合の結果、並びに水とともに添加した場合の結果が図４の配合名「Ｅ１０−ＰＡ」に示されている。このプロピオンアルデヒドを水無しにて単独に添加した場合には、１．５重量％の添加において、１００℃における良好なアルミニウムの耐腐食性が得られ、２．０重量％の添加において、１２０℃における良好なアルミニウムの耐腐食性が得られるとともに、前記両配合においても、常温安定性、低温安定性とも良好な結果が得られており、これらプロピオンアルデヒドをアルミニウム腐食防止剤として良好に使用することができることが判る。
また、図４の「Ｅ１０−ＰＡ」に示すプロピオンアルデヒドと水とを双方配した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、プロピオンアルデヒドを更に添加することで、得られる液体燃料の低温安定性が向上していることが判り、これらプロピオンアルデヒドが、水の添加量の低減効果並びに低温安定性の向上効果があることが判る。
また、これらＥ１０にエーテルを含む基本配合である「Ｅ１０−Ｅ」に関して、Ｅ１０と同様に水、メタノール、プロピレングリコール、ジエチルケトン、ギ酸エチル、プロピオンアルデヒドを添加してアルミニウムの腐食性並びに保存安定性についての試験を実施した結果を図１９に示す。この図１９に示す結果から、エーテルを添加した場合においても、前記Ｅ１０の場合に得られた効果が同様に得られていることが判り、これらエーテルを配合したものでも水、メタノール、プロピレングリコール、ジエチルケトン、ギ酸エチル、プロピオンアルデヒドが有効に使用できることが判る。
次いで、配合例２であるＥ２０の基本組成は、ナフサ８０重量％とエタノール２０重量％であり、前記配合例１のＥ１０よりもアルコールであるエタノールが増加した配合である。このＥ２０では、アルコールの比率上昇に伴って、前記Ｅ１０の場合におけるアルミニウム腐食よりも、図５に示すように、１００℃並びに１２０℃における重量減が大きくなっており、これらアルコール増加により、ドライコロージョンが発生し易くなって、アルミニウム腐食での重量減少が大きくなる傾向があることが判る。
このＥ２０に対して、１００℃においては水を０．１重量％まで、１２０℃においては水を例えば０．９重量％まで添加すると、図５に示すように、アルミニウム腐食による重量減少は無くなっており、耐腐食性が向上していることが判る一方、これらの水を無添加のものや０．１重量％添加したものは、低温であるマイナス１０℃における保存性には問題がないのに対し、１２０℃においてアルミニウム腐食による重量減少が起きない０．９重量％まで水を添加したものは、マイナス１０℃における低温保存性試験において、層分離が生じるとともに、１．１重量％の水添加では、室温でも層分離が生じてしまうことが判り、水の添加がドライコロージョンによるアルミニウム腐食に効果があることが判る一方、高い温度である１２０℃においても良好なアルミニウム腐食防止能を水にて得ようとする場合には、該水添加により保存安定性が低下してしまうことが判る。
これに対し、前記水に代えて、メタノールを添加した場合の結果が図５の配合名「Ｅ２０−Ｍｅ」に示されている。このメタノールを添加した場合には、０．５重量％の添加においてアルミニウムの耐腐食性が向上していることが判り、１２０℃でも良好なアルミニウムの耐腐食性が得られるとともに、低温安定性も良好であることが判り、これらメタノールをアルミニウム腐食防止剤として良好に使用することができることが判る。
また、グリコール類としてエチレングリコールを前記水に代えて添加した場合の結果が図５の配合名「Ｅ２０−ＥＧ」に示されている。このエチレングリコールを添加した場合には、前記メタノールと同様の０．５重量％の添加において、アルミニウムの耐腐食性が向上していることが判り、１２０℃でも良好なアルミニウムの耐腐食性が得られるとともに、低温安定性も良好であることが判り、これらエチレングリコールをアルミニウム腐食防止剤として良好に使用することができることが判る。
また、ケトン類としてアセトンを前記水に代えて添加した場合の結果、並びに水とともに添加した場合の結果が図５の配合名「Ｅ２０−Ａｃ」に示されている。このアセトンを水無しにて単独に添加した場合には、３．０重量％の添加において、１００℃における良好なアルミニウムの耐腐食性が得られ、４．０重量％の添加において、１２０℃における良好なアルミニウムの耐腐食性が得られるとともに、前記両配合においても、常温安定性、低温安定性とも良好な結果が得られており、これらアセトンをアルミニウム腐食防止剤として良好に使用することができることが判る。
また、図５の「Ｅ２０−Ａｃ」に示すアセトンと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、アセトンを更に添加することで、得られる液体燃料の低温安定性が向上していることが判り、これらアセトンが、水の添加量の低減効果並びに低温安定性の向上効果があることが判る。
また、エステル類としてギ酸メチルを前記水に代えて単独添加した場合の結果、並びに水とともに添加した場合の結果が図５の配合名「Ｅ２０−ＧＭ」に示されている。このギ酸メチルを水無しにて単独に添加した場合には、６．０重量％の添加において、１００℃における良好なアルミニウムの耐腐食性が得られ、８．０重量％の添加において、１２０℃における良好なアルミニウムの耐腐食性が得られるとともに、前記両配合においても、常温安定性、低温安定性とも良好な結果が得られており、これらギ酸メチルをアルミニウム腐食防止剤として良好に使用することができることが判る。
また、図５の「Ｅ２０−ＧＭ」に示すギ酸メチルと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、ギ酸メチルを更に添加することで、得られる液体燃料の低温安定性が向上していることが判り、これらギ酸メチルが、水の添加量の低減効果並びに低温安定性の向上効果があることが判る。
また、アルデヒド類としてブチルアルデヒドを前記水に代えて単独添加した場合の結果、並びに水とともに添加した場合の結果が図５の配合名「Ｅ２０−ＢＡ」に示されている。このブチルアルデヒドを水無しにて単独に添加した場合には、２．０重量％の添加において、１００℃における良好なアルミニウムの耐腐食性が得られ、２．５重量％の添加において、１２０℃における良好なアルミニウムの耐腐食性が得られるとともに、前記両配合においても、常温安定性、低温安定性とも良好な結果が得られており、これらブチルアルデヒドをアルミニウム腐食防止剤として良好に使用することができることが判る。
また、図５の「Ｅ２０−ＢＡ」に示すブチルアルデヒドと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、ブチルアルデヒドを更に添加することで、得られる液体燃料の低温安定性が向上していることが判り、これらブチルアルデヒドが、水の添加量の低減効果並びに低温安定性の向上効果があることが判る。
また、これらＥ２０にエーテルを含む基本配合である「Ｅ２０−Ｅ」に関して、Ｅ２０と同様に水、メタノール、エチレングリコール、アセトン、ギ酸メチル、ブチルアルデヒドを添加してアルミニウムの腐食性並びに保存安定性についての試験を実施した結果を図２０に示す。この図２０に示す結果から、エーテルを添加した場合においても、前記Ｅ２０の場合に得られた効果が同様に得られていることが判り、これらエーテルを配合したものでも水、メタノール、エチレングリコール、アセトン、ギ酸メチル、ブチルアルデヒドが有効に使用できることが判る。
次いで、配合例３であるＥ５０の基本組成は、ナフサ５０重量％とエタノール５０重量％であり、前記配合例２のＥ２０よりも更にアルコールであるエタノールが増加した配合である。このＥ５０では、アルコールの比率上昇に伴って、前記Ｅ２０の場合におけるアルミニウム腐食よりも、図６に示すように、１００℃並びに１２０℃における重量減が大きくなっており、これらアルコール増加により、ドライコロージョンが発生し易くなって、アルミニウム腐食での重量減少が大きくなる傾向があることが判る。
このＥ５０に対して、１００℃においては水を０．１重量％まで、１２０℃においては水を例えば３．４重量％まで添加すると、図６に示すように、アルミニウム腐食による重量減少は無くなっており、耐腐食性が向上していることが判る一方、これらの水を無添加のものや０．１重量％添加したものは、低温であるマイナス１０℃における保存性には問題がないのに対し、１２０℃においてアルミニウム腐食による重量減少が起きない３．４重量％まで水を添加したものは、マイナス１０℃における低温保存性試験において、層分離が生じるとともに、３．６重量％の水添加では、室温でも層分離が生じてしまうことが判り、水の添加がドライコロージョンによるアルミニウム腐食に効果があることが判る一方、高い温度である１２０℃においても良好なアルミニウム腐食防止能を水にて得ようとする場合には、該水添加により保存安定性が低下してしまうことが判る。
これに対し、前記水に代えて、メタノールを添加した場合の結果が図６の配合名「Ｅ５０−Ｍｅ」に示されている。このメタノールを添加した場合には、０．８重量％の添加において１００℃、１．０重量％の添加において１２０℃におけるアルミニウムの耐腐食性が向上していることが判るとともに、低温安定性も良好であることが判り、これらメタノールをアルミニウム腐食防止剤として良好に使用することができることが判る。
また、グリコール類としてエチレングリコールを前記水に代えて添加した場合の結果が図６の配合名「Ｅ５０−ＥＧ」に示されている。このエチレングリコールを添加した場合には、前記メタノールとほぼ同様の０．７重量％の添加において、１００℃におけるアルミニウムの耐腐食性が向上していることが判り、更に１．０重量％の添加において１２０℃におけるアルミニウムの耐腐食性が向上していることが判るとともに、低温安定性も良好であることが判り、これらエチレングリコールをアルミニウム腐食防止剤として良好に使用することができることが判る。
また、ケトン類としてメチルエチルケトンを前記水に代えて添加した場合の結果、並びに水とともに添加した場合の結果が図６の配合名「Ｅ５０−ＭＥＫ」に示されている。このメチルエチルケトンを水無しにて単独に添加した場合には、４．０重量％の添加において、１００℃における良好なアルミニウムの耐腐食性が得られ、６．０重量％の添加において１２０℃における良好なアルミニウムの耐腐食性が得られるとともに、前記両配合においても、常温安定性、低温安定性とも良好な結果が得られており、これらメチルエチルケトンをアルミニウム腐食防止剤として良好に使用することができることが判る。
また、図６の「Ｅ５０−ＭＥＫ」に示すメチルエチルケトンと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらメチルエチルケトンを更に添加することで、得られる液体燃料の低温安定性が向上していることが判り、これらメチルエチルケトンが、水の添加量の低減効果並びに低温安定性の向上効果があることが判る。
また、エステル類としてギ酸エチルを前記水に代えて単独添加した場合の結果、並びに水とともに添加した場合の結果が図６の配合名「Ｅ５０−ＧＥ」に示されている。このギ酸エチルを水無しにて単独に添加した場合には、６．０重量％の添加において、１００℃における良好なアルミニウムの耐腐食性が得られ、１０．０重量％の添加において、１２０℃における良好なアルミニウムの耐腐食性が得られるとともに、前記両配合においても、常温安定性、低温安定性とも良好な結果が得られており、これらギ酸エチルをアルミニウム腐食防止剤として良好に使用することができることが判る。
また、図６の「Ｅ５０−ＧＥ」に示すギ酸エチルと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、ギ酸エチルを更に添加することで、得られる液体燃料の低温安定性が向上していることが判り、これらギ酸エチルが、水の添加量の低減効果並びに低温安定性の向上効果があることが判る。
また、アルデヒド類としてアセトアルデヒドを前記水に代えて単独添加した場合の結果、並びに水とともに添加した場合の結果が図６の配合名「Ｅ５０−ＡＡ」に示されている。このアセトアルデヒドを水無しにて単独に添加した場合には、３．０重量％の添加において、１００℃における良好なアルミニウムの耐腐食性が得られ、４．０重量％の添加において、１２０℃における良好なアルミニウムの耐腐食性が得られるとともに、前記両配合においても、常温安定性、低温安定性とも良好な結果が得られており、これらアセトアルデヒドをアルミニウム腐食防止剤として良好に使用することができることが判る。
また、図６の「Ｅ５０−ＡＡ」に示すアセトアルデヒドと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、アセトアルデヒドを更に添加することで、得られる液体燃料の低温安定性が向上していることが判り、これらアセトアルデヒドが、水の添加量の低減効果並びに低温安定性の向上効果があることが判る。
また、これらＥ５０にエーテルを含む基本配合である「Ｅ５０−Ｅ」に関して、Ｅ５０と同様に水、メタノール、エチレングリコール、メチルエチルケトン、ギ酸エチル、アセトアルデヒドを添加してアルミニウムの腐食性並びに保存安定性についての試験を実施した結果を図２１に示す。この図２１に示す結果から、エーテルを添加した場合においても、前記Ｅ５０の場合に得られた効果が同様に得られていることが判り、これらエーテルを配合したものでも水、メタノール、エチレングリコール、メチルエチルケトン、ギ酸エチル、アセトアルデヒドが有効に使用できることが判る。
次いで、配合例４であるＩＮ４０の基本組成は、ナフサ６０重量％、イソプロピルアルコール２０重量％、ｎブタノール２０重量％であり、アルコールの種類がエタノールに比較して炭素数の多いイソプロピルアルコールとｎブタノールの２種類である配合である。このＩＮ４０でも、図７に示すように、前記Ｅ５０と同様のドライコロージョンによるアルミニウム腐食での重量減少があることが判る。
このＩＮ４０に対して、９０℃においては水を０．１重量％まで、１２０℃においては水を例えば３．６重量％まで添加すると、図７に示すように、アルミニウム腐食による重量減少は無くなっており、耐腐食性が向上していることが判る一方、これらの水を無添加のものや０．１重量％添加したものは、低温であるマイナス１０℃における保存性には問題がないのに対し、１２０℃においてアルミニウム腐食による重量減少が起きない３．６重量％水を添加したものは、マイナス１０℃における低温保存性試験において、層分離が生じるとともに、３．８重量％の水添加では、室温でも層分離が生じることが判り、水の添加がドライコロージョンによるアルミニウム腐食に効果があることが判る一方、高い温度である１２０℃においても良好なアルミニウム腐食防止能を水にて得ようとする場合には、該水添加により保存安定性が低下してしまうことが判る。
これに対し、前記水に代えて、メタノールを添加した場合の結果が図７の配合名「ＩＮ４０−Ｍｅ」に示されている。このメタノールを添加した場合には、０．８重量％の添加において、１００℃でも良好なアルミニウムの耐腐食性が得られるとともに、低温安定性も良好な結果を示している。また、１．７重量％の添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、図７の「ＩＮ４０−Ｍｅ」に示すメタノールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらメタノールを更に添加することで、得られる液体燃料の低温安定性が向上していることが判り、これらメタノールが、水の添加量の低減効果並びに低温安定性の向上効果があることが判る。
また、グリコール類としてエチレングリコールを前記水に代えて添加した場合の結果が図７の配合名「ＩＮ４０−ＥＧ」に示されている。このエチレングリコールを添加した場合には、１．５重量％の添加において、アルミニウムの耐腐食性が向上していることが判り、１００℃でも良好なアルミニウムの耐腐食性が得られるとともに、低温安定性も良好な結果を示している。また、３．０重量％の添加したものは、１２０℃におけるアルミニウムの耐腐食性でも良好な結果が得られるとともに、室温並びに低温でも層分離を生じることが無く、常温並びに低温保存性をこれらエチレングリコールの添加により向上でき、よってこれらエチレングリコールをアルミニウム腐食防止剤として良好に使用することができることが判る。
また、図７の「ＩＮ４０−ＥＧ」に示すエチレングリコールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらエチレングリコールが、水の添加量の低減効果を有することが判る。
また、ケトン類としてアセトンを前記水に代えて添加した場合の結果、並びに水とともに添加した場合の結果が図７の配合名「ＩＮ４０−Ａｃ」に示されている。このアセトンを水無しにて単独に添加した場合には、０．２重量％の添加において、１００℃並びに１２０℃における良好なアルミニウムの耐腐食性が得られるとともに、常温安定性、低温安定性とも良好な結果が得られており、これらアセトンをアルミニウム腐食防止剤として良好に使用することができることが判る。
また、図７の「ＩＮ４０−Ａｃ」に示すアセトンと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらアセトンを更に添加することで、得られる液体燃料の低温安定性が向上していることが判り、これらアセトンが、水の添加量の低減効果並びに低温安定性の向上効果があることが判る。
また、エステル類としてギ酸メチルを前記水に代えて単独添加した場合の結果、並びに水とともに添加した場合の結果が図７の配合名「ＩＮ４０−ＧＭ」に示されている。このギ酸メチルを水無しにて単独に添加した場合には、１．５重量％の添加において、１００℃における良好なアルミニウムの耐腐食性が得られ、３．０重量％の添加において、１２０℃における良好なアルミニウムの耐腐食性が得られるとともに、前記両配合においても、常温安定性、低温安定性とも良好な結果が得られており、これらギ酸メチルをアルミニウム腐食防止剤として良好に使用することができることが判る。
また、図７の「ＩＮ４０−ＧＭ」に示すギ酸メチルと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、ギ酸メチルを更に添加することで、得られる液体燃料の低温安定性が向上していることが判り、これらギ酸メチルが、水の添加量の低減効果並びに低温安定性の向上効果があることが判る。
また、アルデヒド類としてブチルアルデヒドを前記水に代えて単独添加した場合の結果、並びに水とともに添加した場合の結果が図７の配合名「ＩＮ４０−ＢＡ」に示されている。このブチルアルデヒドを水無しにて単独に添加した場合には、０．３重量％の添加において、１００℃における良好なアルミニウムの耐腐食性が得られ、０．５重量％の添加において、１２０℃における良好なアルミニウムの耐腐食性が得られるとともに、前記両配合においても、常温安定性、低温安定性とも良好な結果が得られており、これらブチルアルデヒドをアルミニウム腐食防止剤として良好に使用することができることが判る。
また、図７の「ＩＮ４０−ＢＡ」に示すブチルアルデヒドと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらアセトアルデヒドが、水の添加量の低減効果を有することが判る。
また、これらＩＮ４０にエーテルを含む基本配合である「ＩＮ４０−Ｅ」に関して、ＩＮ４０と同様に水、メタノール、エチレングリコール、アセトン、ギ酸メチル、ブチルアルデヒドを添加してアルミニウムの腐食性並びに保存安定性についての試験を実施した結果を図２２に示す。この図２２に示す結果から、エーテルを添加した場合においても、前記ＩＮ４０の場合に得られた効果が、エチレングリコールとブチルアルデヒドにおける低温安定性を除き、ほぼ同様に得られていることが判り、これらエーテルを配合したものでも水、メタノール、エチレングリコール、アセトン、ギ酸メチル、ブチルアルデヒドが有効に使用できることが判る。
次いで、配合例５であるＩＮ１５の基本組成は、ナフサ８５重量％、イソプロピルアルコール１０重量％、ｎブタノール５重量％であり、アルコールの比率が前記「ＩＮ４０」よりも少ない配合である。
このＩＮ１５に対して、９０℃においては水を０．１重量％まで、１２０℃においては水を０．６重量％まで添加すると、図８に示すように、アルミニウム腐食による重量減少は無くなっており、耐腐食性が向上していることが判る一方、これらの水を無添加のものや０．１重量％添加したものは、低温であるマイナス１０℃における保存性には問題がないのに対し、１２０℃においてアルミニウム腐食による重量減少が起きない０．６重量％まで水を添加したものは、マイナス１０℃における低温保存性試験において、層分離が生じるとともに、０．８重量％の水添加では、室温でも層分離が生じることが判り、水の添加がドライコロージョンによるアルミニウム腐食に効果があることが判る一方、高い温度である１２０℃においても良好なアルミニウム腐食防止能を水にて得ようとする場合には、該水添加により保存安定性が低下してしまうことが判る。
これに対し、前記水に代えて、メタノールを添加した場合の結果が図８の配合名「ＩＮ１５−Ｍｅ」に示されている。このメタノールを添加した場合には、０．５重量％の添加において１００℃でも良好なアルミニウムの耐腐食性が得られるとともに、低温安定性も良好な結果を示している。また、１．５重量％の添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、図８の「ＩＮ１５−Ｍｅ」に示すメタノールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらメタノールを更に添加することで、得られる液体燃料の低温安定性が向上していることが判り、これらメタノールが、水の添加量の低減効果並びに低温安定性の向上効果があることが判る。
また、グリコール類としてプロピレングリコールを前記水に代えて添加した場合の結果が図８の配合名「ＩＮ１５−ＰＧ」に示されている。このプロピレングリコールを添加した場合には、２．０重量％の添加において、アルミニウムの耐腐食性が向上していることが判り、１００℃でも良好なアルミニウムの耐腐食性が得られるとともに、低温安定性も良好な結果を示している。また、４．０重量％の添加したものは、１２０℃におけるアルミニウムの耐腐食性でも良好な結果が得られるとともに、室温並びに低温でも層分離を生じることが無く、常温並びに低温保存性をこれらプロピレングリコールの添加により向上でき、よってこれらプロピレングリコールをアルミニウム腐食防止剤として良好に使用することができることが判る。
また、図８の「ＩＮ１５−ＰＧ」に示すプロピレングリコールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらプロピレングリコールが、水の添加量の低減効果を有することが判る。
また、ケトン類としてメチルイソブチルケトンを前記水に代えて添加した場合の結果、並びに水とともに添加した場合の結果が図８の配合名「ＩＮ１５−ＭＢＫ」に示されている。このメチルイソブチルケトンを水無しにて単独に添加した場合には、０．３重量％の添加において１００℃おける良好なアルミニウムの耐腐食性が得られ、０．５重量％の添加において１２０℃における良好なアルミニウムの耐腐食性が得られるとともに、両配合共に常温安定性、低温安定性とも良好な結果が得られており、これらメチルイソブチルケトンをアルミニウム腐食防止剤として良好に使用することができることが判る。
また、図８の「ＩＮ１５−ＭＢＫ」に示すメチルイソブチルケトンと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらメチルイソブチルケトンを更に添加することで、得られる液体燃料の低温安定性が向上していることが判り、これらメチルイソブチルケトンが、水の添加量の低減効果並びに低温安定性の向上効果があることが判る。
また、エステル類としてギ酸エチルを前記水に代えて単独添加した場合の結果、並びに水とともに添加した場合の結果が図８の配合名「ＩＮ１５−ＧＥ」に示されている。このギ酸エチルを水無しにて単独に添加した場合には、１．０重量％の添加において、１００℃における良好なアルミニウムの耐腐食性が得られ、５．０重量％の添加において、１２０℃における良好なアルミニウムの耐腐食性が得られるとともに、前記両配合においても、常温安定性、低温安定性とも良好な結果が得られており、これらギ酸エチルをアルミニウム腐食防止剤として良好に使用することができることが判る。
また、図８の「ＩＮ１５−ＧＥ」に示すギ酸エチルと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、ギ酸エチルを更に添加することで、得られる液体燃料の低温安定性が向上していることが判り、これらギ酸エチルが、水の添加量の低減効果並びに低温安定性の向上効果があることが判る。
また、アルデヒド類としてプロピオンアルデヒドを前記水に代えて単独添加した場合の結果、並びに水とともに添加した場合の結果が図８の配合名「ＩＮ１５−ＰＡ」に示されている。このプロピオンアルデヒドを水無しにて単独に添加した場合には、０．２重量％の添加において、１００℃における良好なアルミニウムの耐腐食性が得られ、０．４重量％の添加において、１２０℃における良好なアルミニウムの耐腐食性が得られるとともに、前記両配合においても、常温安定性、低温安定性とも良好な結果が得られており、これらプロピオンアルデヒドをアルミニウム腐食防止剤として良好に使用することができることが判る。
また、図８の「ＩＮ１５−ＰＡ」に示すプロピオンアルデヒドと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらプロピオンアルデヒドが、水の添加量の低減効果を有することが判る。
また、これらＩＮ１５にエーテルを含む基本配合である「ＩＮ１５−Ｅ」に関して、ＩＮ１５と同様に水、メタノール、プロピオングリコール、メチルイソブチルケトン、ギ酸エチル、プロピオンアルデヒドを添加してアルミニウムの腐食性並びに保存安定性についての試験を実施した結果を図２３に示す。この図２３に示す結果から、エーテルを添加した場合においても、前記ＩＮ１５の場合に得られた効果が、同様に得られていることが判り、これらエーテルを配合したものでも水、メタノール、プロピオングリコール、メチルイソブチルケトン、ギ酸エチル、プロピオンアルデヒドが有効に使用できることが判る。
次いで、配合例６であるＩＮ７５の基本組成は、ナフサ２５重量％、イソプロピルアルコール３５重量％、ｎブタノール４０重量％であり、アルコールの比率が前記「ＩＮ４０」よりも多い配合である。このＩＮ７５でも、図９に示すように、前記ＩＮ１５と同様のドライコロージョンによるアルミニウム腐食での重量減少があることが判る。
このＩＮ７５に対して、９０℃においては、水を０．１重量％添加しても、燃料中に含まれるアルコールの総量が約７５重量％と大きいことから、良好なアルミニウムの耐腐食性が得られず、該アルコール総量に０．００２を乗じた０．１５重量％を上回る値である０．２重量％の水を添加した場合には、良好なアルミニウムの耐腐食性が得られることが判る。また、１２０℃においては、水を０．８重量％まで添加すると、１２０℃で良好なアルミニウムの耐腐食性が得られることが判り、水の添加がドライコロージョンによるアルミニウム腐食に効果があることが判る。
これに対し、前記水に代えて、メタノールを添加した場合の結果が図９の配合名「ＩＮ７５−Ｍｅ」に示されている。このメタノールを添加した場合には、１．０重量％の添加において１００℃でも良好なアルミニウムの耐腐食性が得られるとともに、低温安定性も良好な結果を示している。また、２．０重量％の添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、図９の「ＩＮ７５−Ｍｅ」に示すメタノールと水との双方を添加した場合の結果から、メタノールと水とを混合することで、より少ないメタノール量で良好なアルミニウムの腐食防止能が得られるとともに、良好な室温、並びに低温の保存安定性が得られることが判り、これら水がメタノールの添加量の低減効果があることが判る。
また、グリコール類としてエチレングリコールを前記水に代えて添加した場合の結果が図９の配合名「ＩＮ７５−ＥＧ」に示されている。このエチレングリコールを添加した場合には、３．０重量％の添加において、アルミニウムの耐腐食性が向上していることが判り、１００℃でも良好なアルミニウムの耐腐食性が得られるとともに、低温安定性も良好な結果を示している。また、６．０重量％の添加したものは、１２０℃におけるアルミニウムの耐腐食性でも良好な結果が得られるとともに、室温並びに低温でも層分離を生じることが無く、常温並びに低温保存性をこれらエチレングリコールルの添加により向上でき、よってこれらエチレングリコールをアルミニウム腐食防止剤として良好に使用することができることが判る。
また、図９の「ＩＮ７５−ＥＧ」に示すエチレングリコールと水との双方を添加した場合の結果から、エチレングリコールと水とを混合することで、より少ないエチレングリコール量で良好なアルミニウムの腐食防止能が得られるとともに、良好な室温、並びに低温の保存安定性が得られることが判り、これら水がエチレングリコールの添加量の低減効果を有することが判る。
また、ケトン類としてメチルｎプロピルケトンを前記水に代えて添加した場合の結果、並びに水とともに添加した場合の結果が図９の配合名「ＩＮ７５−ＭＰＫ」に示されている。このメチルｎプロピルケトンを水無しにて単独に添加した場合には、０．２重量％の添加において１００℃並びに１２０℃における良好なアルミニウムの耐腐食性が得られるとともに、両配合共に常温安定性、低温安定性とも良好な結果が得られており、これらメチルｎプロピルケトンをアルミニウム腐食防止剤として良好に使用することができることが判る。
また、図９の「ＩＮ７５−ＭＰＫ」に示すメチルｎプロピルケトンと水との双方を添加した場合の結果から、メチルｎプロピルケトンと水とを混合することで、より少ないメチルｎプロピルケトン量で良好なアルミニウムの腐食防止能が得られるとともに、良好な室温、並びに低温の保存安定性が得られることが判り、これら水がメチルｎプロピルケトンの添加量の低減効果を有することが判る。
また、エステル類としてギ酸エチルを前記水に代えて単独添加した場合の結果、並びに水とともに添加した場合の結果が図９の配合名「ＩＮ７５−ＧＥ」に示されている。このギ酸エチルを水無しにて単独に添加した場合には、２．０重量％の添加において、１００℃における良好なアルミニウムの耐腐食性が得られ、３．５重量％の添加において、１２０℃における良好なアルミニウムの耐腐食性が得られるとともに、前記両配合においても、常温安定性、低温安定性とも良好な結果が得られており、これらギ酸エチルをアルミニウム腐食防止剤として良好に使用することができることが判る。
また、図９の「ＩＮ７５−ＧＥ」に示すギ酸エチルと水との双方を添加した場合の結果から、ギ酸エチルと水とを混合することで、より少ないギ酸エチル量で良好なアルミニウムの腐食防止能が得られるとともに、良好な室温、並びに低温の保存安定性が得られることが判り、これら水がギ酸エチルの添加量の低減効果を有することが判る。
また、アルデヒド類としてアセトアルデヒドを前記水に代えて単独添加した場合の結果、並びに水とともに添加した場合の結果が図９の配合名「ＩＮ７５−ＡＡ」に示されている。このアセトアルデヒドを水無しにて単独に添加した場合には、０．３重量％の添加において、１００℃における良好なアルミニウムの耐腐食性が得られ、０．６重量％の添加において、１２０℃における良好なアルミニウムの耐腐食性が得られるとともに、前記両配合においても、常温安定性、低温安定性とも良好な結果が得られており、これらアセトアルデヒドをアルミニウム腐食防止剤として良好に使用することができることが判る。
また、図９の「ＩＮ７５−ＡＡ」に示すアセトアルデヒドと水との双方を添加した場合の結果から、アセトアルデヒドと水とを混合することで、より少ないアセトアルデヒド量で良好なアルミニウムの腐食防止能が得られるとともに、良好な室温、並びに低温の保存安定性が得られることが判り、これら水がアセトアルデヒドの添加量の低減効果があることが判る。
また、これらＩＮ７５にエーテルを含む基本配合である「ＩＮ７５−Ｅ」に関して、ＩＮ７５と同様に水、メタノール、エチレングリコール、メチルｎプロピルケトン、ギ酸エチル、アセトアルデヒドを添加してアルミニウムの腐食性並びに保存安定性についての試験を実施した結果を図２４に示す。この図２４に示す結果から、エーテルを添加した場合においても、前記ＩＮ７５の場合に得られた効果が、同様に得られていることが判り、これらエーテルを配合したものでも水、メタノール、エチレングリコール、メチルｎプロピルケトン、ギ酸エチル、アセトアルデヒドが有効に使用できることが判る。
次いで、配合例７であるＥＩＢ４０の基本組成は、ナフサ６０重量％、エタノール２０重量％、イソブチルアルコール２０重量％であり、前記ＩＮ４０の配合の場合と、使用するアルコールが異なる配合である。このＥＩＢ４０でも、図１０に示すように、前記Ｅ５０並びにＩＮ４０と同様のドライコロージョンによるアルミニウム腐食での重量減少があることが判る。
このＥＩＢ４０に対して、９０℃においては水を０．１重量％まで、１２０℃においては水を例えば４．８重量％まで添加すると、図１０に示すように、アルミニウム腐食による重量減少は無くなっており、耐腐食性が向上していることが判る一方、これらの水を無添加のものや０．１重量％添加したものは、低温であるマイナス１０℃における保存性には問題がないのに対し、１２０℃においてアルミニウム腐食による重量減少が起きない４．８重量％まで水を添加したものは、マイナス１０℃における低温保存性試験において、層分離が生じるとともに、５．１重量％の水添加では、室温でも層分離が生じることが判り、水の添加がドライコロージョンによるアルミニウム腐食に効果があることが判る一方、高い温度である１２０℃においても良好なアルミニウム腐食防止能を水にて得ようとする場合には、該水添加により保存安定性が低下してしまうことが判る。
これに対し、前記水に代えて、メタノールを添加した場合の結果が図１０の配合名「ＥＩＢ４０−Ｍｅ」に示されている。このメタノールを添加した場合には、１．５重量％の添加において１００℃でも良好なアルミニウムの耐腐食性が得られるとともに、低温安定性も良好な結果を示している。また、２．０重量％の添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、図１０の「ＥＩＢ４０−Ｍｅ」に示すメタノールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらメタノールが、水の添加量の低減効果を有することが判る。
また、グリコール類としてエチレングリコールを前記水に代えて添加した場合の結果が図１０の配合名「ＥＩＢ４０−ＥＧ」に示されている。このエチレングリコールを添加した場合には、１．０重量％の添加において、アルミニウムの耐腐食性が向上していることが判り、１００℃でも良好なアルミニウムの耐腐食性が得られるとともに、低温安定性も良好な結果を示している。また、２．０重量％の添加したものは、１２０℃におけるアルミニウムの耐腐食性でも良好な結果が得られるとともに、室温並びに低温でも層分離を生じることが無く、常温並びに低温保存性をこれらエチレングリコールの添加により向上でき、よってこれらエチレングリコールをアルミニウム腐食防止剤として良好に使用することができることが判る。
また、図１０の「ＥＩＢ４０−ＥＧ」に示すエチレングリコールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらエチレングリコールが、水の添加量の低減効果を有することが判る。
また、ケトン類としてアセトンを前記水に代えて添加した場合の結果、並びに水とともに添加した場合の結果が図１０の配合名「ＥＩＢ４０−Ａｃ」に示されている。このアセトンを水無しにて単独に添加した場合には、０．２重量％の添加において、アルミニウムの耐腐食性が向上していることが判り、１００℃でも良好なアルミニウムの耐腐食性が得られるとともに、低温安定性も良好な結果を示している。また、３．０重量％の添加したものは、１２０℃におけるアルミニウムの耐腐食性でも良好な結果が得られるとともに、室温並びに低温でも層分離を生じることが無く、常温安定性、低温安定性とも良好な結果が得られており、これらアセトンをアルミニウム腐食防止剤として良好に使用することができることが判る。
また、図１０の「ＥＩＢ４０−Ａｃ」に示すアセトンと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらアセトンを更に添加することで、得られる液体燃料の低温安定性が向上していることが判り、これらアセトンが、水の添加量の低減効果並びに低温安定性の向上効果があることが判る。
また、エステル類としてギ酸メチルを前記水に代えて単独添加した場合の結果、並びに水とともに添加した場合の結果が図１０の配合名「ＥＩＢ４０−ＧＭ」に示されている。このギ酸メチルを水無しにて単独に添加した場合には、２．５重量％の添加において、１００℃における良好なアルミニウムの耐腐食性が得られ、５．０重量％の添加において、１２０℃における良好なアルミニウムの耐腐食性が得られるとともに、前記両配合においても、常温安定性、低温安定性とも良好な結果が得られており、これらギ酸メチルをアルミニウム腐食防止剤として良好に使用することができることが判る。
また、図１０の「ＥＩＢ４０−ＧＭ」に示すギ酸メチルと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、ギ酸メチルを更に添加することで、得られる液体燃料の低温安定性が向上していることが判り、これらギ酸メチルが、水の添加量の低減効果並びに低温安定性の向上効果があることが判る。
また、アルデヒド類としてブチルアルデヒドを前記水に代えて単独添加した場合の結果、並びに水とともに添加した場合の結果が図１０の配合名「ＥＩＢ４０−ＢＡ」に示されている。このブチルアルデヒドを水無しにて単独に添加した場合には、０．６重量％の添加において、１００℃における良好なアルミニウムの耐腐食性が得られ、１．０重量％の添加において、１２０℃における良好なアルミニウムの耐腐食性が得られるとともに、前記両配合においても、常温安定性、低温安定性とも良好な結果が得られており、これらブチルアルデヒドをアルミニウム腐食防止剤として良好に使用することができることが判る。
また、図１０の「ＥＩＢ４０−ＢＡ」に示すブチルアルデヒドと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、ブチルアルデヒドを更に添加することで、得られる液体燃料の低温安定性が向上していることが判り、これらブチルアルデヒドが、水の添加量の低減効果並びに低温安定性の向上効果があることが判る。
また、これらＥＩＢ４０にエーテルを含む基本配合である「ＥＩＢ４０−Ｅ」に関して、ＥＩＢ４０と同様に水、メタノール、エチレングリコール、アセトン、ギ酸メチル、ブチルアルデヒドを添加してアルミニウムの腐食性並びに保存安定性についての試験を実施した結果を図２５に示す。この図２５に示す結果から、エーテルを添加した場合においても、前記ＥＩＢ４０の場合に得られた効果が同様に得られていることが判り、これらエーテルを配合したものでも水、メタノール、エチレングリコール、アセトン、ギ酸メチル、ブチルアルデヒドを有効に使用できることが判る。
次いで、配合例８であるＥＩＢ１５の基本組成は、ナフサ８５重量％、エタノール５重量％、イソブチルアルコール１０重量％であり、前記ＩＮ１５の配合の場合と、使用するアルコールが異なる配合である。このＥＩＢ１５でも、図１１に示すように、前記Ｅ１０並びにＩＮ１５と同様のドライコロージョンによるアルミニウム腐食での重量減少があることが判る。
このＥＩＢ１５に対して、９０℃においては水を０．１重量％まで、１２０℃においては水を０．６重量％まで添加すると、図１１に示すように、アルミニウム腐食による重量減少は無くなっており、耐腐食性が向上していることが判る一方、これらの水を無添加のものや０．１重量％添加したものは、低温であるマイナス１０℃における保存性には問題がないのに対し、１２０℃においてアルミニウム腐食による重量減少が起きない０．６重量％まで水を添加した場合には、前記マイナス１０℃における保存性試験において層分離が生じるとともに、０．８重量％の水添加では、室温でも層分離が生じることが判り、水の添加がドライコロージョンによるアルミニウム腐食に効果があることが判る一方、高い温度である１２０℃においても良好なアルミニウム腐食防止能を水にて得ようとする場合には、該水添加により保存安定性が低下してしまうことが判る。
これに対し、前記水に代えて、メタノールを添加した場合の結果が図１１の配合名「ＥＩＢ１５−Ｍｅ」に示されている。このメタノールを添加した場合には、１．０重量％の添加において、アルミニウムの耐腐食性が向上していることが判り、１００℃でも良好なアルミニウムの耐腐食性が得られるとともに、低温安定性も良好な結果を示している。また、１．５重量％の添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、図１１の「ＥＩＢ１５−Ｍｅ」に示すメタノールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらメタノールが、水の添加量の低減効果を有することが判るばかりか、前記水単体を添加した場合と同様の添加量を添加した場合に、これらメタノールを更に添加することで、得られる液体燃料の低温安定性が向上していることが判り、これらメタノールが、水の添加量の低減効果並びに低温安定性の向上効果があることが判る。
また、グリコール類としてプロピレングリコールを前記水に代えて添加した場合の結果が図１１の配合名「ＥＩＢ１５−ＰＧ」に示されている。このプロピレングリコールを添加した場合には、１．５重量％の添加において、アルミニウムの耐腐食性が向上していることが判り、１００℃でも良好なアルミニウムの耐腐食性が得られるとともに、低温安定性も良好な結果を示している。また、３．０重量％の添加したものは、１２０℃におけるアルミニウムの耐腐食性でも良好な結果が得られるとともに、室温並びに低温でも層分離を生じることが無く、常温並びに低温保存性をこれらエチレングリコールの添加により向上でき、よってこれらプロピレングリコールをアルミニウム腐食防止剤として良好に使用することができることが判る。
また、図１１の「ＥＩＢ１５−ＰＧ」に示すプロピレングリコールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらプロピレングリコールが、水の添加量の低減効果を有することが判る。
また、ケトン類としてジエチルケトンを前記水に代えて添加した場合の結果、並びに水とともに添加した場合の結果が図１１の配合名「ＥＩＢ１５−ＤＥＫ」に示されている。このジエチルケトンを水無しにて単独に添加した場合には、１．０重量％の添加において、アルミニウムの耐腐食性が向上していることが判り、１００℃でも良好なアルミニウムの耐腐食性が得られるとともに、低温安定性も良好な結果を示している。また、１．５重量％の添加したものは、１２０℃におけるアルミニウムの耐腐食性でも良好な結果が得られるとともに、室温並びに低温でも層分離を生じることが無く、常温安定性、低温安定性とも良好な結果が得られており、これらジエチルケトンをアルミニウム腐食防止剤として良好に使用することができることが判る。
また、図１１の「ＥＩＢ１５−ＤＥＫ」に示すジエチルケトンと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらジエチルケトンを更に添加することで、得られる液体燃料の低温安定性が向上していることが判り、これらジエチルケトンが、水の添加量の低減効果並びに低温安定性の向上効果があることが判る。
また、エステル類として酢酸メチルを前記水に代えて単独添加した場合の結果、並びに水とともに添加した場合の結果が図１１の配合名「ＥＩＢ１５−ＳＭ」に示されている。この酢酸メチルを水無しにて単独に添加した場合には、２．０重量％の添加において、１００℃における良好なアルミニウムの耐腐食性が得られ、３．０重量％の添加において、１２０℃における良好なアルミニウムの耐腐食性が得られるとともに、前記両配合においても、常温安定性、低温安定性とも良好な結果が得られており、これら酢酸メチルをアルミニウム腐食防止剤として良好に使用することができることが判る。
また、図１１の「ＥＩＢ１５−ＳＭ」に示す酢酸メチルと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、酢酸メチルを更に添加することで、得られる液体燃料の低温安定性が向上していることが判り、これら酢酸メチルが、水の添加量の低減効果並びに低温安定性の向上効果があることが判る。
また、アルデヒド類としてプロピオンアルデヒドを前記水に代えて単独添加した場合の結果、並びに水とともに添加した場合の結果が図１１の配合名「ＥＩＢ１５−ＰＡ」に示されている。このプロピオンアルデヒドを水無しにて単独に添加した場合には、０．６重量％の添加において、１００℃における良好なアルミニウムの耐腐食性が得られ、１．０重量％の添加において、１２０℃における良好なアルミニウムの耐腐食性が得られるとともに、前記両配合においても、常温安定性、低温安定性とも良好な結果が得られており、これらアセトアルデヒドをアルミニウム腐食防止剤として良好に使用することができることが判る。
また、図１１の「ＥＩＢ１５−ＰＡ」に示すプロピオンアルデヒドと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらプロピオンアルデヒドが、水の添加量の低減効果を有することが判る。
また、これらＥＩＢ１５にエーテルを含む基本配合である「ＥＩＢ１５−Ｅ」に関して、ＥＩＢ１５と同様に水、メタノール、プロピレングリコール、ジエチルケトン、酢酸メチル、プロピオンアルデヒドを添加してアルミニウムの腐食性並びに保存安定性についての試験を実施した結果を図２６に示す。この図２６に示す結果から、エーテルを添加した場合においても、前記ＥＩＢ１５の場合に得られた効果が同様に得られていることが判り、これらエーテルを配合したものでも水、メタノール、プロピレングリコール、ジエチルケトン、酢酸メチル、プロピオンアルデヒドを有効に使用できることが判る。
次いで、配合例９であるＥＩＢ７５の基本組成は、ナフサ２５重量％、エタノール３５重量％、イソブチルアルコール４０重量％であり、ＥＩＢ４０に対して、アルコールの割合が増えた配合である。このＥＩＢ７５でも、図１２に示すように、前記ＥＩＢ４０と同様のドライコロージョンによるアルミニウム腐食での重量減少があることが判る。
このＥＩＢ７５に対して、９０℃においては、水を０．１重量％添加しても、燃料中に含まれるアルコールの総量が約７５重量％と大きいことから、良好なアルミニウムの耐腐食性が得られず、該アルコール総量に０．００２を乗じた０．１５重量％を上回る値である０．２重量％の水を添加した場合には、良好なアルミニウムの耐腐食性が得られることが判る。また、１２０℃においては、水を１．２重量％まで添加すると、１２０℃で良好なアルミニウムの耐腐食性が得られることが判り、水の添加がドライコロージョンによるアルミニウム腐食に効果があることが判る。
これに対し、前記水に代えて、メタノールを添加した場合の結果が図１２の配合名「ＥＩＢ７５−Ｍｅ」に示されている。このメタノールを添加した場合には、１．５重量％の添加において、アルミニウムの耐腐食性が向上していることが判り、１００℃でも良好なアルミニウムの耐腐食性が得られるとともに、低温安定性も良好な結果を示している。また、２．０重量％の添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、図１２の「ＥＩＢ７５−Ｍｅ」に示すメタノールと水との双方を添加した場合の結果から、メタノールと水とを混合することで、より少ないメタノール量で良好なアルミニウムの腐食防止能が得られるとともに、良好な室温、並びに低温の保存安定性が得られることが判り、これら水がメタノールの添加量の低減効果があることが判る。
また、グリコール類としてエチレングリコールを前記水に代えて添加した場合の結果が図１２の配合名「ＥＩＢ７５−ＥＧ」に示されている。このエチレングリコールを添加した場合には、３．０重量％の添加において、アルミニウムの耐腐食性が向上していることが判り、１００℃でも良好なアルミニウムの耐腐食性が得られるとともに、低温安定性も良好な結果を示している。また、５．０重量％の添加したものは、１２０℃におけるアルミニウムの耐腐食性でも良好な結果が得られるとともに、室温並びに低温でも層分離を生じることが無く、常温並びに低温保存性をこれらエチレングリコールの添加により向上でき、よってこれらエチレングリコールをアルミニウム腐食防止剤として良好に使用することができることが判る。
また、図１２の「ＥＩＢ７５−ＥＧ」に示すエチレングリコールと水との双方を添加した場合の結果から、エチレングリコールと水とを混合することで、より少ないエチレングリコール量で良好なアルミニウムの腐食防止能が得られるとともに、良好な室温、並びに低温の保存安定性が得られることが判り、これら水がエチレングリコールの添加量の低減効果があることが判る。
また、ケトン類としてメチルエチルケトンを前記水に代えて添加した場合の結果、並びに水とともに添加した場合の結果が図１２の配合名「ＥＩＢ７５−ＭＥＫ」に示されている。このメチルエチルケトンを水無しにて単独に添加した場合には、３．０重量％の添加において、１００℃における良好なアルミニウムの耐腐食性が得られ、５．０重量％の添加において、１２０℃における良好なアルミニウムの耐腐食性が得られるとともに、両配合において常温安定性、低温安定性とも良好な結果が得られており、これらメチルエチルケトンをアルミニウム腐食防止剤として良好に使用することができることが判る。
また、図１２の「ＥＩＢ７５−ＭＥＫ」に示すメチルエチルケトンと水との双方を添加した場合の結果から、メチルエチルケトンと水とを混合することで、より少なメチルエチルケトン量で良好なアルミニウムの腐食防止能が得られるとともに、良好な室温、並びに低温の保存安定性が得られることが判り、これら水がメチルエチルケトンの添加量の低減効果があることが判る。
また、エステル類としてギ酸メチルを前記水に代えて単独添加した場合の結果、並びに水とともに添加した場合の結果が図１２の配合名「ＥＩＢ７５−ＧＭ」に示されている。このギ酸メチルを水無しにて単独に添加した場合には、４．０重量％の添加において、１００℃における良好なアルミニウムの耐腐食性が得られ、８．０重量％の添加において、１２０℃における良好なアルミニウムの耐腐食性が得られるとともに、前記両配合においても、常温安定性、低温安定性とも良好な結果が得られており、これらギ酸メチルをアルミニウム腐食防止剤として良好に使用することができることが判る。
また、図１２の「ＥＩＢ７５−ＧＭ」に示すギ酸メチルと水との双方を添加した場合の結果から、ギ酸メチルと水とを混合することで、より少ないギ酸メチル量で良好なアルミニウムの腐食防止能が得られるとともに、良好な室温、並びに低温の保存安定性が得られることが判り、これら水がギ酸メチルの添加量の低減効果があることが判る。
また、アルデヒド類としてアセトアルデヒドを前記水に代えて単独添加した場合の結果、並びに水とともに添加した場合の結果が図１２の配合名「ＥＩＢ７５−ＡＡ」に示されている。このアセトアルデヒドを水無しにて単独に添加した場合には、０．８重量％の添加において、１００℃における良好なアルミニウムの耐腐食性が得られ、１．０重量％の添加において、１２０℃における良好なアルミニウムの耐腐食性が得られるとともに、前記両配合においても、常温安定性、低温安定性とも良好な結果が得られており、これらアセトアルデヒドをアルミニウム腐食防止剤として良好に使用することができることが判る。
また、図１２の「ＥＩＢ７５−ＡＡ」に示すアセトアルデヒドと水との双方を添加した場合の結果から、アセトアルデヒドと水とを混合することで、より少ないアセトアルデヒド量で良好なアルミニウムの腐食防止能が得られるとともに、良好な室温、並びに低温の保存安定性が得られることが判り、これら水がアセトアルデヒドの添加量の低減効果があることが判る。
また、これらＥＩＢ７５にエーテルを含む基本配合である「ＥＩＢ７５−Ｅ」に関して、ＥＩＢ７５と同様に水、メタノール、エチレングリコール、メチルエチルケトン、ギ酸メチル、アセトアルデヒドを添加してアルミニウムの腐食性並びに保存安定性についての試験を実施した結果を図２７に示す。この図２７に示す結果から、エーテルを添加した場合においても、前記ＥＩＢ７５の場合に得られた効果が同様に得られていることが判り、これらエーテルを配合したものでも水、メタノール、エチレングリコール、メチルエチルケトン、ギ酸メチル、アセトアルデヒドが有効に使用できることが判る。
次いで、配合例１０であるＰＮＢ３０の基本組成は、ナフサ７０重量％、イソプロピルアルコール１０重量％、ｎブタノール１０重量％、イソブチルアルコール１０重量％であり、アルコールの種類が、３種類と増加した配合である。
このＰＮＢ３０に対して、８０℃においては水を０．１重量％まで、１２０℃においては水を例えば１．８重量％まで添加すると、図１３に示すように、アルミニウム腐食による重量減少は無くなっており、耐腐食性が向上していることが判る一方、これらの水を無添加のものや０．１重量％添加したものは、低温であるマイナス１０℃における保存性には問題がないのに対し、１２０℃においてアルミニウム腐食による重量減少が起きない１．８重量％まで水を添加した場合には、前記マイナス１０℃における保存性試験において、層分離が生じるとともに、２．０重量％の水添加では、室温でも層分離が生じることが判り、水の添加がドライコロージョンによるアルミニウム腐食に効果があることが判る一方、高い温度である１２０℃においても良好なアルミニウム腐食防止能を水にて得ようとする場合には、該水添加により保存安定性が低下してしまうことが判る。
これに対し、前記水に代えて、メタノールを添加した場合の結果が図１３の配合名「ＰＮＢ３０−Ｍｅ」に示されている。このメタノールを添加した場合には、１．０重量％の添加において１００℃でも良好なアルミニウムの耐腐食性が得られるとともに、低温安定性も良好な結果を示している。また、１．５重量％の添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、図１３の「ＰＮＢ３０−Ｍｅ」に示すメタノールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらメタノールを更に添加することで、得られる液体燃料の低温安定性が向上していることが判り、これらメタノールが、水の添加量の低減効果並びに低温安定性の向上効果があることが判る。
また、グリコール類としてエチレングリコールを前記水に代えて添加した場合の結果が図１３の配合名「ＰＮＢ３０−ＥＧ」に示されている。このエチレングリコールを添加した場合には、２．０重量％の添加において、アルミニウムの耐腐食性が向上していることが判り、１００℃でも良好なアルミニウムの耐腐食性が得られるとともに、低温安定性も良好な結果を示している。また、２．５重量％の添加したものは、１２０℃におけるアルミニウムの耐腐食性でも良好な結果が得られるとともに、室温並びに低温でも層分離を生じることが無く、常温並びに低温保存性をこれらエチレングリコールの添加により向上でき、よってこれらエチレングリコールをアルミニウム腐食防止剤として良好に使用することができることが判る。
また、図１３の「ＰＮＢ３０−ＥＧ」に示すエチレングリコールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらエチレングリコールが、水の添加量の低減効果を有することが判る。
また、ケトン類としてアセトンを前記水に代えて添加した場合の結果、並びに水とともに添加した場合の結果が図１３の配合名「ＰＮＢ３０−Ａｃ」に示されている。このアセトンを水無しにて単独に添加した場合には、０．２重量％の添加において１００℃並びに１２０℃における良好なアルミニウムの耐腐食性が得られるとともに、両配合共に常温安定性、低温安定性とも良好な結果が得られており、これらアセトンをアルミニウム腐食防止剤として良好に使用することができることが判る。
また、図１３の「ＰＮＢ３０−Ａｃ」に示すアセトンと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらアセトンを更に添加することで、得られる液体燃料の低温安定性が向上していることが判り、これらアセトンが、水の添加量の低減効果並びに低温安定性の向上効果があることが判る。
また、エステル類としてギ酸メチルを前記水に代えて単独添加した場合の結果、並びに水とともに添加した場合の結果が図１３の配合名「ＰＮＢ３０−ＧＭ」に示されている。このギ酸メチルを水無しにて単独に添加した場合には、１．５重量％の添加において、１００℃における良好なアルミニウムの耐腐食性が得られ、２．５重量％の添加において、１２０℃における良好なアルミニウムの酎腐食性が得られるとともに、前記両配合においても、常温安定性、低温安定性とも良好な結果が得られており、これらギ酸メチルをアルミニウム腐食防止剤として良好に使用することができることが判る。
また、図１３の「ＰＮＢ３０−ＧＭ」に示すギ酸メチルと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、ギ酸メチルを更に添加することで、得られる液体燃料の低温安定性が向上していることが判り、これらギ酸メチルが、水の添加量の低減効果並びに低温安定性の向上効果があることが判る。
また、アルデヒド類としてブチルアルデヒドを前記水に代えて単独添加した場合の結果、並びに水とともに添加した場合の結果が図１３の配合名「ＰＮＢ３０−ＢＡ」に示されている。このブチルアルデヒドを水無しにて単独に添加した場合には、０．４重量％の添加において、１００℃における良好なアルミニウムの耐腐食性が得られ、０．５重量％の添加において、１２０℃における良好なアルミニウムの耐腐食性が得られるとともに、前記両配合においても、常温安定性、低温安定性とも良好な結果が得られており、これらブチルアルデヒドをアルミニウム腐食防止剤として良好に使用することができることが判る。
また、図１３の「ＰＮＢ３０−ＢＡ」に示すブチルアルデヒドと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらブチルアルデヒドが、水の添加量の低減効果を有することが判る。
また、これらＰＮＢ３０にエーテルを含む基本配合である「ＰＮＢ３０−Ｅ」に関して、ＰＮＢ３０と同様に水、メタノール、エチレングリコール、アセトン、ギ酸メチル、ブチルアルデヒドを添加してアルミニウムの腐食性並びに保存安定性についての試験を実施した結果を図２８に示す。この図２８に示す結果から、エーテルを添加した場合においても、前記ＰＮＢ３０の場合に得られた効果が、同様に得られていることが判り、これらエーテルを配合したものでも水、メタノール、エチレングリコール、アセトン、ギ酸メチル、ブチルアルデヒドが有効に使用できることが判る。
次いで、配合例１１であるＰＮＢ１５の基本組成は、ナフサ８５重量％、イソプロピルアルコール５重量％、ｎブタノール５重量％、イソブチルアルコール５重量％であり、アルコールの種類が３種類であるが、その比率が少ない配合である。このＰＮＢ１５でも、図１４に示すように、他の配合と同様のドライコロージョンによるアルミニウム腐食での重量減少があることが判る。
このＰＮＢ１５に対して、８０℃（処理時間１２０時間）においては水を０．１重量％まで、１２０℃（処理時間２４時間）においては水を０．５重量％まで添加すると、図１４に示すように、アルミニウム腐食による重量減少は無くなっており、耐腐食性が向上していることが判る一方、これらの水を無添加のものや０．１重量％添加したものは、低温であるマイナス１０℃における保存性には問題がないのに対し、１２０℃においてアルミニウム腐食による重量減少が起きない０．５重量％まで水を添加した場合には、前記マイナス１０℃における保存性試験において、層分離が生じるとともに、０．７重量％の水添加では、室温でも層分離が生じることが判り、水の添加がドライコロージョンによるアルミニウム腐食に効果があることが判る一方、高い温度である１２０℃においても良好なアルミニウム腐食防止能を水にて得ようとする場合には、該水添加により保存安定性が低下してしまうことが判る。
これに対し、前記水に代えて、メタノールを添加した場合の結果が図１４の配合名「ＰＮＢ１５−Ｍｅ」に示されている。このメタノールを添加した場合には、０．８重量％の添加において、アルミニウムの耐腐食性が向上していることが判り、１００℃でも良好なアルミニウムの耐腐食性が得られるとともに、低温安定性も良好な結果を示している。また、１．５重量％の添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、図１４の「ＰＮＢ１５−Ｍｅ」に示すメタノールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらメタノールを更に添加することで、得られる液体燃料の低温安定性が向上していることが判り、これらメタノールが、水の添加量の低減効果並びに低温安定性の向上効果があることが判る。
また、グリコール類としてプロピレングリコールを前記水に代えて添加した場合の結果が図１４の配合名「ＰＮＢ１５−ＰＧ」に示されている。このプロピレングリコールを添加した場合には、３．０重量％の添加において、アルミニウムの耐腐食性が向上していることが判り、１００℃でも良好なアルミニウムの耐腐食性が得られるとともに、低温安定性も良好な結果を示している。また、４．０重量％の添加したものは、１２０℃におけるアルミニウムの耐腐食性でも良好な結果が得られるとともに、室温並びに低温でも層分離を生じることが無く、常温並びに低温保存性をこれらプロピレングリコールの添加により向上でき、よってこれらプロピレングリコールをアルミニウム腐食防止剤として良好に使用することができることが判る。
また、図１４の「ＰＮＢ１５−ＰＧ」に示すプロピレングリコールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらプロピレングリコールが、水の添加量の低減効果を有することが判る。
また、ケトン類としてメチルｎプロピルケトンを前記水に代えて添加した場合の結果、並びに水とともに添加した場合の結果が図１４の配合名「ＰＮＢ１５−ＭＰＫ」に示されている。このメチルｎプロピルケトンを水無しにて単独に添加した場合には、０．３重量％の添加において１００℃おける良好なアルミニウムの耐腐食性が得られ、０．５重量％の添加において１２０℃における良好なアルミニウムの耐腐食性が得られるとともに、両配合共に常温安定性、低温安定性とも良好な結果が得られており、これらメチルｎプロピルケトンをアルミニウム腐食防止剤として良好に使用することができることが判る。
また、図１４の「ＰＮＢ１５−ＭＰＫ」に示すメチルｎプロピルケトンと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらメチルｎプロピルケトンを更に添加することで、得られる液体燃料の低温安定性が向上していることが判り、これらメチルｎプロピルケトンが、水の添加量の低減効果並びに低温安定性の向上効果があることが判る。
また、エステル類として酢酸メチルを前記水に代えて単独添加した場合の結果、並びに水とともに添加した場合の結果が図１４の配合名「ＰＮＢ１５−ＳＭ」に示されている。この酢酸メチルを水無しにて単独に添加した場合には、１．５重量％の添加において、１００℃における良好なアルミニウムの耐腐食性が得られ、６．０重量％の添加において、１２０℃における良好なアルミニウムの耐腐食性が得られるとともに、前記両配合においても、常温安定性、低温安定性とも良好な結果が得られており、これら酢酸メチルをアルミニウム腐食防止剤として良好に使用することができることが判る。
また、図１４の「ＰＮＢ１５−ＳＭ」に示す酢酸メチルと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、酢酸メチルを更に添加することで、得られる液体燃料の低温安定性が向上していることが判り、これら酢酸メチルが、水の添加量の低減効果並びに低温安定性の向上効果があることが判る。
また、アルデヒド類としてアセトアルデヒドを前記水に代えて単独添加した場合の結果、並びに水とともに添加した場合の結果が図１４の配合名「ＰＮＢ１５−ＡＡ」に示されている。このアセトアルデヒドを水無しにて単独に添加した場合には、０．３重量％の添加において、１００℃における良好なアルミニウムの耐腐食性が得られ、０．５重量％の添加において、１２０℃における良好なアルミニウムの耐腐食性が得られるとともに、前記両配合においても、常温安定性、低温安定性とも良好な結果が得られており、これらアセトアルデヒドをアルミニウム腐食防止剤として良好に使用することができることが判る。
また、図１４の「ＰＮＢ１５−ＡＡ」に示すアセトアルデヒドと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらアセトアルデヒドが、水の添加量の低減効果を有することが判る。
また、これらＰＮＢ１５にエーテルを含む基本配合である「ＰＮＢ１５−Ｅ」に関して、ＰＮＢ１５と同様に水、メタノール、プロピレングリコール、メチルｎプロピルケトン、酢酸メチル、アセトアルデヒドを添加してアルミニウムの腐食性並びに保存安定性についての試験を実施した結果を図２９に示す。この図２９に示す結果から、エーテルを添加した場合においても、前記ＰＮＢ１５の場合に得られた効果が、同様に得られていることが判り、これらエーテルを配合したものでも水、メタノール、プロピレングリコール、メチルｎプロピルケトン、酢酸メチル、アセトアルデヒドが有効に使用できることが判る。
次いで、配合例１２であるＰＮＢ７５の基本組成は、ナフサ２５重量％、イソプロピルアルコール２５重量％、ｎブタノール２５重量％、イソブチルアルコール２５重量％であり、アルコールの種類が、３種類であり、且つ高アルコール比率の配合である。
このＰＮＢ７５に対して、８０℃（処理時間１２０時間）においては、水を０．１重量％添加しても、燃料中に含まれるアルコールの総量が約７５重量％と大きいことから、良好なアルミニウムの耐腐食性が得られず、該アルコール総量に０．００２を乗じた０．１５重量％を上回る値である０．２重量％の水を添加した場合には、良好なアルミニウムの耐腐食性が得られることが判る。また、１２０℃（処理時間２４時間）においては、水を例えば１０．０重量％まで添加すると、１２０℃で良好なアルミニウムの耐腐食性が得られることが判る一方、これらの水を無添加のものや０．１重量％或いは０．２重量％添加したものは、低温であるマイナス１０℃における保存性には問題がないのに対し、１２０℃においてアルミニウム腐食による重量減少が起きない１０．０重量％まで水を添加したものは、マイナス１０℃における低温保存性試験において、層分離が生じるとともに、１０．５重量％の水添加では、室温でも層分離が生じてしまうことが判り、水の添加がドライコロージョンによるアルミニウム腐食に効果があることが判る一方、高い温度である１２０℃においても良好なアルミニウム腐食防止能を水にて得ようとする場合には、該水添加により保存安定性が低下してしまうことが判る。
これに対し、前記水に代えて、メタノールを添加した場合の結果が図１５の配合名「ＰＮＢ７５−Ｍｅ」に示されている。このメタノールを添加した場合には、１．０重量％の添加において１００℃でも良好なアルミニウムの耐腐食性が得られるとともに、低温安定性も良好な結果を示している。また、２．０重量％の添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、図１５の「ＰＮＢ７５−Ｍｅ」に示すメタノールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらメタノールを更に添加することで、得られる液体燃料の低温安定性が向上していることが判り、これらメタノールが、水の添加量の低減効果並びに低温安定性の向上効果があることが判る。
また、グリコール類としてエチレングリコールを前記水に代えて添加した場合の結果が図１５の配合名「ＰＮＢ７５−ＥＧ」に示されている。このエチレングリコールを添加した場合には、４．０重量％の添加において、アルミニウムの耐腐食性が向上していることが判り、１００℃でも良好なアルミニウムの耐腐食性が得られるとともに、低温安定性も良好な結果を示している。また、６．０重量％の添加したものは、１２０℃におけるアルミニウムの耐腐食性でも良好な結果が得られるとともに、室温並びに低温でも層分離を生じることが無く、常温並びに低温保存性をこれらエチレングリコールの添加により向上でき、よってこれらエチレングリコールをアルミニウム腐食防止剤として良好に使用することができることが判る。
また、図１５の「ＰＮＢ７５−ＥＧ」に示すエチレングリコールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらエチレングリコールが、水の添加量の低減効果を有することが判る。
また、ケトン類としてメチルエチルケトンを前記水に代えて添加した場合の結果、並びに水とともに添加した場合の結果が図１５の配合名「ＰＮＢ７５−ＭＥＫ」に示されている。このメチルエチルケトンを水無しにて単独に添加した場合には、０．３重量％の添加において１００℃における良好なアルミニウムの耐腐食性が得られ、０．５重量％の添加において１２０℃における良好なアルミニウムの耐腐食性が得られるとともに、両配合共に常温安定性、低温安定性とも良好な結果が得られており、これらメチルエチルケトンをアルミニウム腐食防止剤として良好に使用することができることが判る。
また、図１５の「ＰＮＢ７５−ＭＥＫ」に示すメチルエチルケトンと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらメチルエチルケトンを更に添加することで、得られる液体燃料の低温安定性が向上していることが判り、これらメチルエチルケトンが、水の添加量の低減効果並びに低温安定性の向上効果があることが判る。
また、エステル類としてギ酸エチルを前記水に代えて単独添加した場合の結果、並びに水とともに添加した場合の結果が図１５の配合名「ＰＮＢ７５−ＧＥ」に示されている。このギ酸エチルを水無しにて単独に添加した場合には、４．０重量％の添加において、１００℃における良好なアルミニウムの耐腐食性が得られ、６．０重量％の添加において、１２０℃における良好なアルミニウムの耐腐食性が得られるとともに、前記両配合においても、常温安定性、低温安定性とも良好な結果が得られており、これらギ酸エチルをアルミニウム腐食防止剤として良好に使用することができることが判る。
また、図１５の「ＰＮＢ７５−ＧＥ」に示すギ酸エチルと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、ギ酸エチルを更に添加することで、得られる液体燃料の低温安定性が向上していることが判り、これらギ酸エチルが、水の添加量の低減効果並びに低温安定性の向上効果があることが判る。
また、アルデヒド類としてプロピオンアルデヒドを前記水に代えて単独添加した場合の結果、並びに水とともに添加した場合の結果が図１５の配合名「ＰＮＢ７５−ＰＡ」に示されている。このプロピオンアルデヒドを水無しにて単独に添加した場合には、０．３重量％の添加において、１００℃における良好なアルミニウムの耐腐食性が得られ、０．５重量％の添加において、１２０℃における良好なアルミニウムの耐腐食性が得られるとともに、前記両配合においても、常温安定性、低温安定性とも良好な結果が得られており、これらプロピオンアルデヒドをアルミニウム腐食防止剤として良好に使用することができることが判る。
また、図１５の「ＰＮＢ７５−ＰＡ」に示すプロピオンアルデヒドと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらプロピオンアルデヒドが、水の添加量の低減効果を有することが判る。
また、これらＰＮＢ７５にエーテルを含む基本配合である「ＰＮＢ７５−Ｅ」に関して、ＰＮＢ７５と同様に水、記メタノール、エチレングリコール、メチルエチルケトン、ギ酸エチル、プロピオンアルデヒドを添加してアルミニウムの腐食性並びに保存安定性についての試験を実施した結果を図３０に示す。この図３０に示す結果から、エーテルを添加した場合においても、前記ＰＮＢ７５の場合に得られた効果が、同様に得られていることが判り、これらエーテルを配合したものでも水、メタノール、エチレングリコール、メチルエチルケトン、ギ酸エチル、プロピオンアルデヒドを有効に使用できることが判る。
次いで、配合例１３であるＥＩＰＰ３０の基本組成は、ナフサ７０重量％、エタノール１０重量％、イソプロピルアルコール１０重量％、１−ペンタノール１０重量％であり、アルコールの種類を、前記ＰＮＢ３０とは異なる組み合わせとした配合である。
このＥＩＰＰ３０に対して、８０℃（処理時間１２０時間）においては水を０．１重量％まで、１２０℃（処理時間２４時間）においては水を例えば２．５重量％まで、添加すると、図１６に示すように、アルミニウム腐食による重量減少は無くなっており、耐腐食性が向上していることが判る一方、これらの水を無添加のものや０．１重量％添加したものは、低温であるマイナス１０℃における保存性には問題がないのに対し、１２０℃においてアルミニウム腐食による重量減少が起きない２．５重量％まで水を添加したものは、マイナス１０℃における低温保存性試験において、層分離が生じるとともに、３．０重量％の水添加では、室温でも層分離が生じてしまうことが判り、水の添加がドライコロージョンによるアルミニウム腐食に効果があることが判る一方、高い温度である１２０℃においても良好なアルミニウム腐食防止能を水にて得ようとする場合には、該水添加により保存安定性が低下してしまうことが判る。
これに対し、前記水に代えて、メタノールを添加した場合の結果が図１６の配合名「ＥＩＰＰ３０−Ｍｅ」に示されている。このメタノールを添加した場合には、１．５重量％の添加において１００℃でも良好なアルミニウムの耐腐食性が得られるとともに、低温安定性も良好な結果を示している。また、２．５重量％の添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、図１６の「ＥＩＰＰ３０−Ｍｅ」に示すメタノールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらメタノールが、水の添加量の低減効果を有することが判る。
また、グリコール類としてエチレングリコールを前記水に代えて添加した場合の結果が図１６の配合名「ＥＩＰＰ３０−ＥＧ」に示されている。このエチレングリコールを添加した場合には、２．０重量％の添加において、アルミニウムの耐腐食性が向上していることが判り、１００℃でも良好なアルミニウムの耐腐食性が得られるとともに、低温安定性も良好な結果を示している。また、５．０重量％の添加したものは、１２０℃におけるアルミニウムの耐腐食性でも良好な結果が得られるとともに、室温並びに低温でも層分離を生じることが無く、常温並びに低温保存性をこれらエチレングリコールの添加により向上でき、よってこれらエチレングリコールをアルミニウム腐食防止剤として良好に使用することができることが判る。
また、図１６の「ＥＩＰＰ３０−ＥＧ」に示すエチレングリコールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらエチレングリコールが、水の添加量の低減効果を有することが判る。
また、ケトン類としてアセトンを前記水に代えて添加した場合の結果、並びに水とともに添加した場合の結果が図１６の配合名「ＥＩＰＰ３０−Ａｃ」に示されている。このアセトンを水無しにて単独に添加した場合には、３．０重量％の添加において１００℃における良好なアルミニウムの耐腐食性が得られ、４．０重量％の添加において１２０℃における良好なアルミニウムの耐腐食性が得られるとともに、両配合共に常温安定性、低温安定性とも良好な結果が得られており、これらアセトンをアルミニウム腐食防止剤として良好に使用することができることが判る。
また、図１６の「ＥＩＰＰ３０−Ａｃ」に示すアセトンと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらアセトンを更に添加することで、得られる液体燃料の低温安定性が向上していることが判り、これらアセトンが、水の添加量の低減効果並びに低温安定性の向上効果があることが判る。
また、エステル類としてギ酸メチルを前記水に代えて単独添加した場合の結果、並びに水とともに添加した場合の結果が図１６の配合名「ＥＩＰＰ３０−ＧＭ」に示されている。このギ酸メチルを水無しにて単独に添加した場合には、１．５重量％の添加において、１００℃における良好なアルミニウムの耐腐食性が得られ、６．０重量％の添加において、１２０℃における良好なアルミニウムの耐腐食性が得られるとともに、前記両配合においても、常温安定性、低温安定性とも良好な結果が得られており、これらギ酸メチルをアルミニウム腐食防止剤として良好に使用することができることが判る。
また、図１６の「ＥＩＰＰ３０−ＧＭ」に示すギ酸メチルと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、ギ酸メチルを更に添加することで、得られる液体燃料の低温安定性が向上していることが判り、これらギ酸メチルが、水の添加量の低減効果並びに低温安定性の向上効果があることが判る。
また、アルデヒド類としてブチルアルデヒドを前記水に代えて単独添加した場合の結果、並びに水とともに添加した場合の結果が図１６の配合名「ＥＩＰＰ３０−ＢＡ」に示されている。このブチルアルデヒドを水無しにて単独に添加した場合には、０．６重量％の添加において、１００℃における良好なアルミニウムの耐腐食性が得られ、１．０重量％の添加において、１２０℃における良好なアルミニウムの耐腐食性が得られるとともに、前記両配合においても、常温安定性、低温安定性とも良好な結果が得られており、これらブチルアルデヒドをアルミニウム腐食防止剤として良好に使用することができることが判る。
また、図１６の「ＥＩＰＰ３０−ＢＡ」に示すブチルアルデヒドと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらブチルアルデヒドが、水の添加量の低減効果を有することが判る。
また、これらＥＩＰＰ３０にエーテルを含む基本配合である「ＥＩＰＰ３０−Ｅ」に関して、ＥＩＰＰ３０と同様に水、メタノール、エチレングリコール、アセトン、ギ酸メチル、ブチルアルデヒドを添加してアルミニウムの腐食性並びに保存安定性についての試験を実施した結果を図３１に示す。この図３１に示す結果から、エーテルを添加した場合においても、前記ＥＩＰＰ３０の場合に得られた効果が、同様に得られていることが判り、これらエーテルを配合したものでも水、メタノール、エチレングリコール、アセトン、ギ酸メチル、ブチルアルデヒドが有効に使用できることが判る。
次いで、配合例１４であるＥＩＰＰ１５の基本組成は、ナフサ８５重量％、エタノール５重量％、イソプロピルアルコール５重量％、１−ペンタノール５重量％であり、アルコールの種類を、前記ＰＮＢ３０とは異なる組み合わせとしその比率が少ない配合である。
このＥＩＰＰ１５に対して、８０℃（処理時間１２０時間）においては水を０．１重量％まで、１２０℃（処理時間２４時間）においては水を０．８重量％まで、添加すると、図１７に示すように、アルミニウム腐食による重量減少は無くなっており、耐腐食性が向上していることが判る一方、これらの水を無添加のものや０．１重量％添加したものは、低温であるマイナス１０℃における保存性には問題がないのに対し、１２０℃においてアルミニウム腐食による重量減少が起きない０．８重量％まで水を添加したものは、マイナス１０℃における低温保存性試験において、層分離が生じるとともに、１．０重量％の水添加では、室温でも層分離が生じることが判り、水の添加がドライコロージョンによるアルミニウム腐食に効果があることが判る一方、高い温度である１２０℃においても良好なアルミニウム腐食防止能を水にて得ようとする場合には、該水添加により保存安定性が低下してしまうことが判る。
これに対し、前記水に代えて、メタノールを添加した場合の結果が図１７の配合名「ＥＩＰＰ１５−Ｍｅ」に示されている。このメタノールを添加した場合には、１．０重量％の添加において、アルミニウムの耐腐食性が向上していることが判り、１００℃でも良好なアルミニウムの耐腐食性が得られるとともに、低温安定性も良好な結果を示している。また、２．０重量％の添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、図１７の「ＥＩＰＰ１５−Ｍｅ」に示すメタノールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらメタノールが、水の添加量の低減効果を有することが判る。
また、グリコール類としてプロピレングリコールを前記水に代えて添加した場合の結果が図１７の配合名「ＥＩＰＰ１５−ＰＧ」に示されている。このプロピレングリコールを添加した場合には、２．５重量％の添加において、アルミニウムの耐腐食性が向上していることが判り、１００℃でも良好なアルミニウムの耐腐食性が得られるとともに、低温安定性も良好な結果を示している。また、４．０重量％の添加したものは、１２０℃におけるアルミニウムの耐腐食性でも良好な結果が得られるとともに、室温並びに低温でも層分離を生じることが無く、常温並びに低温保存性をこれらプロピレングリコールの添加により向上でき、よってこれらプロピレングリコールをアルミニウム腐食防止剤として良好に使用することができることが判る。
また、図１７の「ＥＩＰＰ１５−ＰＧ」に示すプロピレングリコールと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらプロピレングリコールが、水の添加量の低減効果を有することが判る。
また、ケトン類としてジエチルケトンを前記水に代えて添加した場合の結果、並びに水とともに添加した場合の結果が図１７の配合名「ＥＩＰＰ１５−ＤＥＫ」に示されている。このジエチルケトンを水無しにて単独に添加した場合には、２．０重量％の添加において１００℃おける良好なアルミニウムの耐腐食性が得られ、３．０重量％の添加において１２０℃における良好なアルミニウムの耐腐食性が得られるとともに、両配合共に常温安定性、低温安定性とも良好な結果が得られており、これらジエチルケトンをアルミニウム腐食防止剤として良好に使用することができることが判る。
また、図１７の「ＥＩＰＰ１５−ＤＥＫ」に示すジエチルケトンと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、これらジエチルケトンを更に添加することで、得られる液体燃料の低温安定性が向上していることが判り、これらジエチルケトンが、水の添加量の低減効果並びに低温安定性の向上効果があることが判る。
また、エステル類として酢酸メチルを前記水に代えて単独添加した場合の結果、並びに水とともに添加した場合の結果が図１４の配合名「ＥＩＰＰ１５−ＳＭ」に示されている。この酢酸メチルを水無しにて単独に添加した場合には、１．２重量％の添加において、１００℃における良好なアルミニウムの耐腐食性が得られ、４．０重量％の添加において、１２０℃における良好なアルミニウムの耐腐食性が得られるとともに、前記両配合においても、常温安定性、低温安定性とも良好な結果が得られており、これら酢酸メチルをアルミニウム腐食防止剤として良好に使用することができることが判る。
また、図１７の「ＥＩＰＰ１５−ＳＭ」に示す酢酸メチルと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判るばかりか、前記水単体を添加した場合と同様の添加量を添加した場合に、酢酸メチルを更に添加することで、得られる液体燃料の低温安定性が向上していることが判り、これら酢酸メチルが、水の添加量の低減効果並びに低温安定性の向上効果があることが判る。
また、アルデヒド類としてプロピオンアルデヒドを前記水に代えて単独添加した場合の結果、並びに水とともに添加した場合の結果が図１４の配合名「ＥＩＰＰ１５−ＰＡ」に示されている。このプロピオンアルデヒドを水無しにて単独に添加した場合には、０．５重量％の添加において、１００℃における良好なアルミニウムの耐腐食性が得られ、０．８重量％の添加において、１２０℃における良好なアルミニウムの耐腐食性が得られるとともに、前記両配合においても、常温安定性、低温安定性とも良好な結果が得られており、これらプロピオンアルデヒドをアルミニウム腐食防止剤として良好に使用することができることが判る。
また、図１７の「ＥＩＰＰ１５−ＰＡ」に示すプロピオンアルデヒドと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらプロピオンアルデヒドが、水の添加量の低減効果を有することが判る。
また、これらＥＩＰＰ１５にエーテルを含む基本配合である「ＥＩＰＰ１５−Ｅ」に関して、ＥＩＰＰ１５と同様に水、メタノール、プロピレングリコール、ジエチルケトン、酢酸メチル、プロピオンアルデヒドを添加してアルミニウムの腐食性並びに保存安定性についての試験を実施した結果を図３２に示す。この図３２に示す結果から、エーテルを添加した場合においても、前記ＥＩＰＰ１５の場合に得られた効果が、同様に得られていることが判り、これらエーテルを配合したものでも水、メタノール、プロピレングリコール、ジエチルケトン、酢酸メチル、プロピオンアルデヒドが有効に使用できることが判る。
次いで、配合例１５であるＥＩＰＰ７５の基本組成は、ナフサ２５重量％、エタノール２５重量％、イソプロピルアルコール２５重量％、１−ペンタノール２５重量％であり、アルコールの種類が、前記ＰＮＢ７５と異なる３種類であり、且つ高アルコール比率の配合である。このＥＩＰＰ７５でも、図１８に示すように、前記ＥＩＰＰ１５と同様のドライコロージョンによるアルミニウム腐食での重量減少があることが判る。
このＥＩＰＰ７５に対して、８０℃（処理時間１２０時間）においては水を０．１重量％添加しても、図１８に示すように、燃料中に含まれるアルコールの総量が約７５重量％と大きいことから、良好なアルミニウムの耐腐食性が得られず、該アルコール総量に０．００２を乗じた０．１５重量％を上回る値である０．２重量％の水を添加した場合には、良好なアルミニウムの耐腐食性が得られることが判る。また、１２０℃においては、水を１．７重量％まで添加すると、１２０℃で良好なアルミニウムの耐腐食性が得られることが判り、水の添加がドライコロージョンによるアルミニウム腐食に効果があることが判る。
これに対し、前記水に代えて、メタノールを添加した場合の結果が図１８の配合名「ＥＩＰＰ７５−Ｍｅ」に示されている。このメタノールを添加した場合には、２．０重量％の添加において、アルミニウムの耐腐食性が向上していることが判り、１００℃でも良好なアルミニウムの耐腐食性が得られるとともに、低温安定性も良好な結果を示している。また、３．０重量％の添加したものは、１２０℃におけるアルミニウムの耐腐食性でも良好な結果が得られるとともに、室温並びに低温でも層分離を生じることが無く、常温並びに低温保存性をこれらメタノールの添加により向上でき、よってこれらメタノールをアルミニウム腐食防止剤として良好に使用することができることが判る。
また、図１８の「ＥＩＰＰ７５−Ｍｅ」に示すメタノールと水との双方を添加した場合の結果から、メタノールと水とを混合することで、より少ないメタノール量で良好なアルミニウムの腐食防止能が得られるとともに、良好な室温、並びに低温の保存安定性が得られることが判り、これら水がメタノールの添加量の低減効果があることが判る。
また、グリコール類としてエチレングリコールを前記水に代えて添加した場合の結果が図１８の配合名「ＥＩＰＰ７５−ＥＧ」に示されている。このエチレングリコールを添加した場合には、４．０重量％の添加において、アルミニウムの耐腐食性が向上していることが判り、１００℃でも良好なアルミニウムの耐腐食性が得られるとともに、低温安定性も良好な結果を示している。また、８．０重量％の添加したものは、１２０℃におけるアルミニウムの耐腐食性でも良好な結果が得られるとともに、室温並びに低温でも層分離を生じることが無く、常温並びに低温保存性をこれらエチレングリコールの添加により向上でき、よってこれらエチレングリコールをアルミニウム腐食防止剤として良好に使用することができることが判る。
また、図１８の「ＥＩＰＰ７５−ＥＧ」に示すエチレングリコールと水との双方を添加した場合の結果から、エチレングリコールと水とを混合することで、より少ないエチレングリコール量で良好なアルミニウムの腐食防止能が得られるとともに、良好な室温、並びに低温の保存安定性が得られることが判り、これら水がエチレングリコールの添加量の低減効果があることが判る。
また、ケトン類としてメチルエチルケトンを前記水に代えて添加した場合の結果、並びに水とともに添加した場合の結果が図１８の配合名「ＥＩＰＰ７５−ＭＥＫ」に示されている。このメチルエチルケトンを水無しにて単独に添加した場合には、３．０重量％の添加において１００℃における良好なアルミニウムの耐腐食性が得られ、５．０重量％の添加において１２０℃における良好なアルミニウムの耐腐食性が得られるとともに、両配合共に常温安定性、低温安定性とも良好な結果が得られており、これらメチルエチルケトンをアルミニウム腐食防止剤として良好に使用することができることが判る。
また、図１８の「ＥＩＰＰ７５−ＭＥＫ」に示すメチルエチルケトンと水との双方を添加した場合の結果から、メチルエチルケトンと水とを混合することで、より少なメチルエチルケトン量で良好なアルミニウムの腐食防止能が得られるとともに、良好な室温、並びに低温の保存安定性が得られることが判り、これら水がメチルエチルケトンの添加量の低減効果があることが判る。
また、エステル類としてギ酸メチルを前記水に代えて単独添加した場合の結果、並びに水とともに添加した場合の結果が図１８の配合名「ＥＩＰＰ７５−ＧＭ」に示されている。このギ酸メチルを水無しにて単独に添加した場合には、３．０重量％の添加において、１００℃における良好なアルミニウムの耐腐食性が得られ、９．０重量％の添加において、１２０℃における良好なアルミニウムの耐腐食性が得られるとともに、前記両配合においても、常温安定性、低温安定性とも良好な結果が得られており、これらギ酸メチルをアルミニウム腐食防止剤として良好に使用することができることが判る。
また、図１８の「ＥＩＰＰ７５−ＧＭ」に示すギ酸メチルと水との双方を添加した場合の結果から、ギ酸メチルと水とを混合することで、より少なギ酸メチル量で良好なアルミニウムの腐食防止能が得られるとともに、良好な室温、並びに低温の保存安定性が得られることが判り、これら水がギ酸メチルの添加量の低減効果があることが判る。
また、アルデヒド類としてアセトアルデヒドを前記水に代えて単独添加した場合の結果、並びに水とともに添加した場合の結果が図１５の配合名「ＥＩＰＰ７５−ＡＡ」に示されている。このアセトアルデヒドを水無しにて単独に添加した場合には、０．５重量％の添加において、１００℃における良好なアルミニウムの耐腐食性が得られ、１．０重量％の添加において、１２０℃における良好なアルミニウムの耐腐食性が得られるとともに、前記両配合においても、常温安定性、低温安定性とも良好な結果が得られており、これらアセトアルデヒドをアルミニウム腐食防止剤として良好に使用することができることが判る。
また、図１８の「ＥＩＰＰ７５−ＡＡ」に示すアセトアルデヒドと水との双方を添加した場合の結果から、水の添加量を低減しても良好なアルミニウムの腐食防止能が得られるとともに、これら水の添加量を低減できることから、得られる燃料の室温、並びに低温の保存安定性が向上していることが判り、これらアセトアルデヒドが、水の添加量の低減効果を有することが判る。
また、これらＥＩＰＰ７５にエーテルを含む基本配合である「ＥＩＰＰ７５−Ｅ」に関して、ＥＩＰＰ７５と同様に水、メタノール、エチレングリコール、メチルエチルケトン、ギ酸メチル、アセトアルデヒドを添加してアルミニウムの腐食性並びに保存安定性についての試験を実施した結果を図３３に示す。この図３３に示す結果から、エーテルを添加した場合においても、前記ＥＩＰＰ７５の場合に得られた効果が、同様に得られていることが判り、これらエーテルを配合したものでも水、メタノール、エチレングリコール、メチルエチルケトン、ギ酸メチル、アセトアルデヒドを有効に使用できることが判る。
以上、本発明の実施例を図４〜図３４に基づいて説明してきたが、これら各配合における水や各アルミニウム腐食防止剤の添加効果についてまとめたものが図３５である。
この図３５に示すように、アルミニウム腐食防止剤として、メタノール、グリコール類、ケトン類、エステル類、アルデヒド類を使用することで、単体添加によるアルミニウム腐食防止効果、或いは、添加する水の低減効果と添加水量の低減による保存安定性向上のいずれかの効果が得られることが判り、これらを用いることで、よりアルミニウム腐食防止能に優れ、より安定した保存安定性を有する燃料を得ることができる。
また、図３５に示すように、水を添加することで、アルミニウム腐食防止効果が全ての配合において確認できることが判り、水の添加がアルミニウム腐食防止に有効であることが確認できる。
これら添加する水の量は、前記配合例０〜配合例１５における水添加の例にも示すように、得られる液体燃料中に含まれるアルコール比率が５０重量％未満のアルコール比率が低い領域においては、０．１重量％以上の水を添加することで、低温である８０℃等における腐食に対して効果を得ることができるが、アルコール比率が５０重量％以上の場合、例えば前記ＩＮ７５やＥＩＢ７５、ＰＮＢ７５、ＥＩＰＰ７５に示すように、０．１重量％の水の添加では腐食による重量減少を防止できない場合があり、０．２重量％の水の添加では腐食による重量減少を防止できていることから、これらアルコール比率が５０重量％以上の場合には、この０．１重量％と０．２重量％との間に、アルコール比率に応じた水の最低添加量が存在することが考えられることから、図３７に示す検証試験を実施した。
この検証試験においては、図３７に示すように、ナフサ２５重量％、イソプロピルアルコール３５重量％、イソブチルアルコール３５重量％から成るＩＰＢ７５の配合を用い、水の添加量を０．０５重量％単位にて変化させてアルミニウムの腐食試験を実施した。
その結果、図３７に示すように、アルコール比率である７５重量％に対して０．１３％となる０．１重量％の水添加では、前記ＩＮ７５やＥＩＢ７５、ＰＮＢ７５、ＥＩＰＰ７５と同様に、腐食による重量減少が生じてしまうのに対し、アルコール比率である７５重量％に対して０．２％（＝重量比率×０．００２）となる０．１５重量％の水添加では、腐食による重量減少が生じていないことから、アルコール比率が５０重量％以上の場合には、アルコール比率に対して０．２％（＝重量比率×０．００２）以上の水を添加すれば良いことが判る。
また、添加する水の上限は、前述したように、水を単体で添加すると、低温安定性や室温安定性が低下することから、得られる燃料の使用環境等から、水の添加量を、アルミ腐食防止効果が得られる最小限に留めるようにすれば良い。
尚、本発明の実施形態を前記実施例にて説明してきたが、本発明はこれら実施例に限定されるものではなく、本発明の主旨を逸脱しない範囲における変更や追加、つまりは、本発明の内燃機関用燃料の特性が大幅に変わることのない範囲にて他の原燃料や添加剤（金属等を含む）を加える事等は任意とされ、これらの内燃機関用燃料も本発明に含まれることは言うまでもない。
また、前記実施例では、ガソリン燃料を主体に説明したが、本発明はこれに限定されるものではなく、これらの燃料としてジーゼル燃料等のその他の内燃機関にも適用可能である。
【図１】
2004058926.tif 000003
【図２】
2004058926.tif 000004
【図３】
2004058926.tif 000005
【図４】
2004058926.tif 000006
【図５】
2004058926.tif 000007
【図６】
2004058926.tif 000008
【図７】
2004058926.tif 000009
【図８】
2004058926.tif 000010
【図９】
2004058926.tif 000011
【図１０】
2004058926.tif 000012
【図１１】
2004058926.tif 000013
【図１２】
2004058926.tif 000014
【図１３】
2004058926.tif 000015
【図１４】
2004058926.tif 000016
【図１５】
2004058926.tif 000017
【図１６】
2004058926.tif 000018
【図１７】
2004058926.tif 000019
【図１８】
2004058926.tif 000020
【図１９】
2004058926.tif 000021
【図２０】
2004058926.tif 000022
【図２１】
2004058926.tif 000023
【図２２】
2004058926.tif 000024
【図２３】
2004058926.tif 000025
【図２４】
2004058926.tif 000026
【図２５】
2004058926.tif 000027
【図２６】
2004058926.tif 000028
【図２７】
2004058926.tif 000029
【図２８】
2004058926.tif 000030
【図２９】
2004058926.tif 000031
【図３０】
2004058926.tif 000032
【図３１】
2004058926.tif 000033
【図３２】
2004058926.tif 000034
【図３３】
2004058926.tif 000035
【図３４】
2004058926.tif 000036
【図３５】
2004058926.tif 000037
【図３６】
2004058926.tif 000038
【図３７】
2004058926.tif 000039
【国際調査報告】
2004058926.tif 000040
2004058926.tif 000041
2004058926.tif 000042
2004058926.tif 000043